(57)【要約】  本開示は、５０重量％〜９０重量％の少なくとも１つのウレタン成分と、５重量％〜５０重量％の少なくとも１種の反応性希釈剤と、０．１重量％〜５重量％の光開始剤と、任意に、阻害剤と、を含み、０．１［１／ｓ］の剪断速度で４０ｍｍコーンプレート測定システムを使用する磁気ベアリングレオメーターを用いて決定して、４０℃の温度で１０Ｐａ・ｓ以下の粘度を有する、光重合性組成物を提供する。本開示はまた、光重合性組成物の反応生成物を含む物品を提供し、物品は２５％以上の破断伸びを示す。更に、本開示は、（ｉ）光重合性組成物を準備することと、（ｉｉ）光重合性組成物を選択的に硬化させて物品を形成することと、を含む、物品の製造方法を提供する。方法はまた、任意に、（ｉｉｉ）ステップ（ｉｉ）の後に残存する未重合ウレタン成分及び／又は反応性希釈剤を硬化することも含む。更に、１つ以上のプロセッサを有する製造デバイスによって、物品を規定するデータを含むデジタルオブジェクトを受信することと、付加製造プロセスによる製造デバイスを用いて、デジタルオブジェクトに基づく物品を生成することと、を含む方法が提供される。物品の３Ｄモデルを表示するディスプレイと、ユーザーによって選択された３Ｄモデルに応じて、物品の物理的オブジェクトを３Ｄプリンタに作製させる、１つ以上のプロセッサと、を含むシステムも提供される。
2020528479.tif 000002
【特許請求の範囲】
【請求項１】
光重合性組成物であって、前記光重合性組成物の総重量を基準として、
（ａ）５０重量％〜９０重量％（両端の値を含む）の少なくとも１つのウレタン成分と、
（ｂ）５重量％〜５０重量％（両端の値を含む）の少なくとも１種の反応性希釈剤と、
（ｃ）０．１重量％〜５重量％（両端の値を含む）の光開始剤と、
（ｄ）存在する場合は０．００１重量％〜１重量％（両端の値を含む）の量の、任意の阻害剤と、
を含み、
０．１［１／ｓ］の剪断速度で４０ｍｍコーンプレート測定システムを使用する磁気ベアリングレオメーターを用いて決定して、４０℃の温度で１０Ｐａ・ｓ以下の粘度を有する、
光重合性組成物。
【請求項２】
少なくとも１種のウレタンオリゴマーが、ウレタン（メタ）アクリレート、ウレタンアクリルアミド、又はこれらの組み合わせを含み、前記少なくとも１つのウレタン成分が、アルキル、ポリアルキレン、ポリアルキレンオキシド、アリール、ポリカーボネート、ポリエステル、ポリアミド、及びこれらの組み合わせから選択される連結基を含む、請求項１に記載の光重合性組成物。
【請求項３】
前記少なくとも１種のウレタンが、高Ｍｎウレタン成分と低Ｍｎウレタン成分とを含み、前記高Ｍｎウレタン成分と前記低Ｍｎウレタン成分との比が、高Ｍｎウレタン成分対低Ｍｎウレタン成分９５：５〜高Ｍｎウレタン成分対低Ｍｎウレタン成分８０：２０の範囲である、請求項１又は２に記載の光重合性組成物。
【請求項４】
前記少なくとも１種の反応性希釈剤が、２００グラム／モル〜４００グラム／モル（両端の値を含む）の分子量を含む、請求項１〜３のいずれか一項に記載の光重合性組成物。
【請求項５】
前記少なくとも１種の反応性希釈剤が、（メタ）アクリレート、ポリアルキレンオキシドジ（メタ）アクリレート、アルカンジオールジ（メタ）アクリレート、又はこれらの組み合わせを含む、請求項１〜４のいずれか一項に記載の光重合性組成物。
【請求項６】
単官能性成分を含まない、請求項１〜５のいずれか一項に記載の光重合性組成物。
【請求項７】
光重合性組成物の反応生成物を含む物品であって、前記光重合性組成物が、前記光重合性組成物の総重量を基準として、
（ａ）５０重量％〜９０重量％（両端の値を含む）の少なくとも１つのウレタン成分と、
（ｂ）５重量％〜５０重量％（両端の値を含む）の少なくとも１種の反応性希釈剤と、
（ｃ）０．１重量％〜５重量％（両端の値を含む）の光開始剤と、
（ｄ）存在する場合は０．００１重量％〜１重量％（両端の値を含む）の量の、任意の阻害剤と、
を含み、前記物品が２５％以上の破断伸びを呈する、
物品。
【請求項８】
歯列矯正物品を含む、請求項７に記載の物品。
【請求項９】
１つ以上のチャネル、１つ以上のアンダーカット、１つ以上の穿孔、又はこれらの組み合わせを含む、請求項７又は８に記載の物品。
【請求項１０】
３０％以上の破断伸びを含む、請求項７〜９のいずれか一項に記載の物品。
【請求項１１】
ＡＳＴＭ  Ｄ６３８−１０に従って決定して、２０メガパスカル（ＭＰａ）以上の引張強度を含む、請求項７〜１０のいずれか一項に記載の物品。
【請求項１２】
ＡＳＴＭ  Ｄ６３８−１０に従って決定して、２００ＭＰａ以上の弾性率を含む、請求項７〜１１のいずれか一項に記載の物品。
【請求項１３】
物品の製造方法であって、
（ｉ）光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む光重合性組成物を準備することと、
（ｉｉ）前記光重合性組成物を選択的に硬化させて物品を形成することと、
（ｉｉｉ）任意に、ステップ（ｉｉ）の後に残存する未重合ウレタン成分及び／又は反応性希釈剤を硬化させることと、
を含み、前記物品が２５％以上の破断伸びを呈する、
方法。
【請求項１４】
（ｉｖ）ステップ（ｉ）及び（ｉｉ）を繰り返して多層を形成し、ステップ（ｉｉｉ）の前に３次元構造を含む物品を作製することを更に含む、請求項１３に記載の方法。
【請求項１５】
物品の３次元モデルを表すデータを有し、３Ｄプリンタとインタフェースする１つ以上のプロセッサによってアクセスされたときに３Ｄプリンタに物品を作製させる、非一時的機械可読媒体であって、
前記物品が、光重合性組成物の反応生成物を含み、前記光重合組成物が、前記光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含み、前記物品が２５％以上の破断伸びを呈する、
非一時的機械可読媒体。
【請求項１６】
非一時的機械可読媒体から、物品の３Ｄモデルを表すデータを取り出すことであって、前記物品が、光重合性組成物の反応生成物を含み、前記光重合性組成物が、前記光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む、取り出すことと、
１つ以上のプロセッサによって、前記データを使用して製造デバイスとインタフェースする３Ｄプリンティングアプリケーションを実行することと、
前記製造デバイスによって、前記物品の物理的オブジェクトを生成することと、を含み、前記物品が２５％以上の破断伸びを呈する、
方法。
【請求項１７】
１つ以上のプロセッサを有する製造デバイスによって、物品の複数の層を規定するデータを含むデジタルオブジェクトを受信することであって、
前記物品が、光重合性組成物の反応生成物を含み、前記光重合組成物が、前記光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む、受信することと、
付加製造プロセスによる前記製造デバイスを用いて、前記デジタルオブジェクトに基づく前記物品を生成することであって、前記物品が２５％以上の破断伸びを呈する、生成することと、を含む方法。
【請求項１８】
物品の３Ｄモデルを表示するディスプレイと、
ユーザーによって選択された３Ｄモデルに応じて、物品の物理的オブジェクトを３Ｄプリンタに作製させる、１つ以上のプロセッサと、
を含むシステムであって、
前記物品が、光重合性組成物の反応生成物を含み、前記光重合組成物が、前記光重合性組成物の総重量を基準として、（ａ）５０重量％〜８０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含み、前記物品が２５％以上の破断伸びを呈する、
システム。
【発明の詳細な説明】
【技術分野】
【０００１】
本開示は概して、ウレタン成分及び少なくとも１種の反応性希釈剤を含む物品、並びに物品の製造方法、例えば、付加製造方法に関する。
【背景技術】
【０００２】
３次元物品を製造するための光造形法及びインクジェットプリンティングの使用は比較的長年にわたって知られており、これらのプロセスは一般に、いわゆる３Ｄプリンティング（又は付加製造）方法として知られている。液槽重合技術（光造形は液槽重合技術の１つのタイプである）では、交互に繰り返される連続した２つのステップを用いて液状硬化性組成物から所望の３Ｄ物品を作り上げる。第１のステップでは、液状硬化性組成物の層であって、層の１つの境界が組成物の表面となる層を、この層の高さにおいて、形成される成形物品の所望の断面エリアに対応する表面領域内で、適切な放射により硬化させ、第２のステップでは、硬化した層を液状硬化性組成物の新しい層で覆い、所望の形状のいわゆる素地（すなわち、ゲル化物品）が完成するまで、この一連のステップを繰り返す。この素地は、多くの場合、まだ完全に硬化しておらず、通常、後硬化に供される必要がある。硬化直後の素地の機械的強度は、生強度としても知られ、プリントされた物品のその後の処理に関連する。
【０００３】
他の３Ｄプリンティング技術は、プリントヘッドを通して液体として噴射されるインクを使用して、様々な３次元物品を形成する。運転中、プリントヘッドは硬化性フォトポリマーを１層ずつ堆積させてもよい。いくつかのジェットプリンタは、ポリマーを支持材料又は結合剤と共に堆積させる。いくつかの例では、構築材料は室温で固体であり、噴射温度に上昇すると液体に変化する。他の例では、構築材料は室温で液体である。
【０００４】
３Ｄプリンティングにとって特に魅力的な好機の１つは、歯列矯正用の透明トレイアライナーの直接形成である。これらのトレイは、アライナー又はポリマー若しくはシェル装具としても知られ、一組で提供され、所望の目標配置に向けて、漸増的ステップで歯を徐々に動かすために、数ヶ月にわたり、継続的に装着されるように意図されている。透明トレイアライナーのいくつかのタイプは、患者の歯列弓の各歯を受容する歯形受け部の列を有し、この受け部は、ポリマー材料の弾力特性によって各歯を所望の目標位置に向けて漸増的に動かすために、１つの装具から次の装具へとわずかに異なる位置に向けられる。透明トレイアライナー及びその他の弾性装具を製造するために、様々な方法がこれまでに提案されてきた。通常、前述した光造形法などの付加製造方法を使用して、それぞれの歯列弓についてポジ型（positive）の歯列弓モデルを製作する。続いて、各歯列弓モデルの上にポリマー材料のシートを置き、熱、圧力及び／又は負圧を加えて、各モデル歯列弓のモデル歯に適合するように形成する。形成されたシートを洗浄し、必要に応じてトリミングし、得られた歯列弓形状の装具は、所望の数の他の装具と共に治療専門家に発送される。
【０００５】
３Ｄプリンティングによって直接形成されたアライナー又は他の弾性装具は、歯列弓の金型をプリントしてから更に装具を熱形成する必要性を排除していくであろう。更に、新たなアライナー設計が可能となり、治療計画の自由度が増すであろう。透明トレイアライナー及び他の弾性歯列矯正装具を直接プリントする例示的な方法が、ＰＣＴ公開国際公開第２０１６／１０９６６０号パンフレット（Ｒａｂｙ  ｅｔ  ａｌ．）、同第２０１６／１４８９６０号パンフレット（Ｃｉｎａｄｅｒ  ｅｔ  ａｌ．）、及び同第２０１６／１４９００７号パンフレット（Ｏｄａ  ｅｔ  ａｌ．）、並びに米国特許公開第２０１１／００９１８３２号（Ｋｉｍ，ｅｔ  ａｌ．）及び同第２０１３／００９５４４６号（Ｋｉｔｃｈｉｎｇ）に明記されている。
【発明の概要】
【０００６】
既存のプリント可能／重合可能樹脂は、アライナーなどの弾性口腔装具のためには、もろすぎる傾向がある（例えば、低い伸び率、短鎖架橋結合、熱硬化性組成物、及び／又は高いガラス転移温度）。そのような樹脂を使って作製されたアライナー又は他の装具は、治療中に患者の口内で容易に破断して、露出した組織を摩損若しくは穿刺するか又は飲み込まれるおそれのある材料片を作り出す可能性がある。こうした破壊は、少なくとも治療を中断させ、患者に健康に関する重大な影響を与えるおそれがある。したがって、３Ｄプリンティング（例えば、付加製造）方法を使用した弾性物品の形成に適合し、かつふさわしい、硬化性液状樹脂組成物の必要性が存在する。好ましくは、液槽重合３Ｄプリンティングプロセスで使用される硬化性液状樹脂組成物は、最終的な硬化した物品の両方で、低い粘度、適切な硬化速度、及び優れた機械的特性を有する。対照的に、インクジェットプリンティングプロセス用の組成物は、ノズルを通して噴射することができるように、はるかに低い粘度である必要があるが、この点はほとんどの液槽重合樹脂に当てはまらない。
【０００７】
ウレタン（メタ）アクリレートは、興味深い特性、例えば、硬化したときの１００％超の伸び及び非常に高い靱性を有する種類の原材料である。しかし、これらの樹脂はまた、非常に高い粘度を有し、室温では基本的に固体である。したがって、ウレタン（メタ）アクリレートは、液槽重合又は光造形のための感光性樹脂調合物において少量が使用されるのみであり、これらの樹脂の特性は他の成分によって影響される。
【０００８】
第１の態様では、光重合性組成物が提供される。光重合性組成物は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。多くの場合、光重合性組成物は、０．１［１／ｓ］の剪断速度で４０ｍｍコーンプレート測定システムを使用する磁気ベアリングレオメーターを用いて決定して、４０℃の温度で１０Ｐａ・ｓ以下の粘度を有する。
【０００９】
第２の態様では、物品が提供される。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。通常、物品は、２５％以上の破断伸びを呈する。
【００１０】
第３の態様では、物品の製造方法が提供される。方法は、（ｉ）光重合性組成物を準備することと、（ｉｉ）光重合性組成物を選択的に硬化させて物品を形成することと、を含む。方法はまた、任意に、（ｉｉｉ）ステップ（ｉｉ）の後に残存する未重合ウレタン成分及び／又は反応性希釈剤を硬化することも含む。光重合性組成物は、光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む。
【００１１】
第４の態様では、非一時的機械可読媒体が提供される。非一時的機械可読媒体は、物品の３次元モデルを表すデータを有し、３Ｄプリンタとインタフェースする１つ以上のプロセッサによってアクセスされたときに、３Ｄプリンタに物品を作製させる。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【００１２】
第５の態様では、方法が提供される。方法は、非一時的機械可読媒体から、物品の３Ｄモデルを表すデータを取り出すことと、１つ以上のプロセッサによって、このデータを使用して製造デバイスとインタフェースする３Ｄプリンティングアプリケーションを実行することと、製造デバイスによって、物品の物理的オブジェクトを生成することと、を含む。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【００１３】
第６の態様では、別の方法が提供される。方法は、１つ以上のプロセッサを有する製造デバイスによって、物品の複数の層を規定するデータを含むデジタルオブジェクトを受信することと、付加製造プロセスによる製造デバイスを用いて、デジタルオブジェクトに基づく物品を生成することと、を含む。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【００１４】
第７の態様では、システムが提供される。システムは、物品の３Ｄモデルを表示するディスプレイと、ユーザーによって選択された３Ｄモデルに応じて、物品の物理的オブジェクトを３Ｄプリンタに作製させる、１つ以上のプロセッサと、を含む。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【００１５】
本開示の少なくとも特定の実施形態に従って作製された透明トレイアライナー及び引張棒は、低い脆性、水に対する良好な耐性、及び良好な靱性を示すことが見出された。
【００１６】
本開示の上記の概要は、開示される各々の実施形態、又は本開示の全ての実装形態を説明することを目的としたものではない。以下の説明は、例示的な実施形態をより具体的に例示する。本出願を通していくつかの箇所において、例を列挙することによって指針が示されるが、それらの例は様々な組み合わせで使用することができる。いずれの場合にも、記載された列挙項目は、代表的な群としての役割のみを果たすものであり、排他的な列挙として解釈されるべきではない。
【図面の簡単な説明】
【００１７】
【図１】本明細書で開示される光重合性組成物を使用して物品を構築するプロセスのフロー図である。
【図２】光造形装置の一般化された概略図である。
【図３】本開示の一実施形態による、プリントされた透明トレイアライナーの等角図である。
【図４】本開示による、プリントされた歯列矯正装具を製造するプロセスのフロー図である。
【図５】放射線が容器を通過して方向付けられる装置の一般化された概略図である。
【図６】物品の付加製造のための一般化されたシステム６００のブロック図である。
【図７】物品のための一般化された製造プロセスのブロック図である。
【図８】例示的な物品製造プロセスの高レベルフロー図である。
【図９】例示的な物品付加製造プロセスの高レベルフロー図である。
【図１０】例示的なコンピューティングデバイス１０００の概略正面図である。
【００１８】
上記で特定された図は、本開示のいくつかの実施形態を説明するものであるが、本明細書で言及されるとおり、他の実施形態もまた企図される。図は必ずしも原寸に比例して描かれているとは限らない。全ての場合において、本開示は、限定ではなく代表例の提示によって、本発明を提示する。当業者によって多数の他の改変及び実施形態が考案され得、それらは、本発明の原理の範囲内及び趣旨内に含まれることを理解されたい。
【発明を実施するための形態】
【００１９】
本明細書で使用されるとき、「硬質化可能」という用語は、例えば、加熱して溶媒を除去することや、加熱して重合、化学的架橋、放射線誘起重合又は架橋を生じさせることなどにより、硬化又は凝固され得る材料を指す。
【００２０】
本明細書で使用されるとき、「硬化」とは、例えば、熱、光、放射線、電子ビーム、マイクロ波、化学反応又はこれらの組み合わせなどの何らかの機構による組成物の硬質化又は部分的硬質化を意味する。
【００２１】
本明細書で使用されるとき、「硬化した」は、硬化によって硬質化又は部分的硬質化されている（例えば、重合した又は架橋した）材料又は組成物を指す。
【００２２】
本明細書で使用されるとき、「一体型」とは、同時に作製されること、又は（一体型）部品のうちの１つ以上を損傷することなく分離することが不可能であることを指す。
【００２３】
本明細書で使用されるとき、「（メタ）アクリレート」という用語は、アクリレート、メタクリレート、又はこれらの組み合わせの略記であり、「（メタ）アクリル」は、アクリル、メタクリル、又はこれらの組み合わせの略記である。本明細書で使用されるとき、「（メタ）アクリレート官能性化合物」は、とりわけ（メタ）アクリレート部分を含む化合物である。
【００２４】
本明細書で使用されるとき、「非架橋性」とは、化学線又は高熱に曝露されたときに架橋を受けないポリマーを指す。通常、非架橋性ポリマーは、架橋に関与する官能基を欠くような非官能化ポリマーである。
【００２５】
本明細書で使用されるとき、「オリゴマー」とは、単一の更なる繰り返し単位の添加時に変化する１つ以上の特性を有する分子を指す。
【００２６】
本明細書で使用されるとき、「ポリマー」とは、単一の更なる繰り返し単位の添加時に変化しない１つ以上の特性を有する分子を指す。
【００２７】
本明細書で使用するとき、「重合性組成物」は、開始時（例えば、フリーラジカル重合開始時）に重合化し得る硬化性組成物を意味する。通常、重合（例えば、硬質化）の前に、重合性組成物は、１つ以上の３Ｄプリンティングシステムの要件及びパラメータと一致する粘度プロファイルを有している。例えば、いくつかの実施形態では、硬質化は、重合又は架橋反応を開始するために十分なエネルギーを有する化学線を照射することを含む。例えば、いくつかの実施形態では、紫外線（ＵＶ）放射線、電子ビーム放射線、又はこれらの両方を使用することができる。
【００２８】
本明細書で使用されるとき、「樹脂」は、硬化性組成物の中に存在する全ての重合性成分（モノマー、オリゴマー及び／又はポリマー）を含有する。樹脂は、ただ１つの重合性成分化合物又は異なる重合性化合物の混合物を含有してもよい。
【００２９】
本明細書で使用されるとき、「熱可塑性」とは、そのガラス転移点を十分に超えて加熱されると流動し、冷却されると固体になるポリマーを指す。
【００３０】
本明細書で使用されるとき、「熱硬化性」とは、硬化時に永久的に設定され、その後の加熱時に流動しないポリマーを指す。熱硬化性ポリマーは、通常、架橋ポリマーである。
【００３１】
本明細書で使用されるとき、「咬合側」は、患者の歯の外側先端に向かう方向を意味し、「顔面」は、患者の唇又は頬に向かう方向を意味し、「舌側」は、患者の舌に向かう方向を意味する。
【００３２】
「好ましい」及び「好ましくは」という言葉は、一定の状況下で一定の利益を提供できる、本開示の実施形態を指す。ただし、他の実施形態もまた、同じ又は他の状況において好ましい場合がある。更には、１つ以上の好ましい実施形態の記載は、他の実施形態が有用ではないことを示唆するものではなく、本開示の範囲から他の実施形態を排除することを意図するものではない。
【００３３】
本出願では、「ａ」、「ａｎ」、及び「ｔｈｅ」などの用語は、単数の実体のみを指すことを意図するものではなく、一般分類を含み、その一般分類の具体例は、例示のために使用し得る。用語「ａ」、「ａｎ」、及び「ｔｈｅ」は、用語「少なくとも１つの」と互換的に使用される。列挙に後続する「〜のうちの少なくとも１つ」及び「〜のうちの少なくとも１つを含む」という語句は、列挙内の項目のうちのいずれか１つ、及び、列挙内の２つ以上の項目のいずれかの組み合わせを指す。
【００３４】
本明細書で使用されるとき、用語「又は」は、内容がそうでない旨を特に明示しない限り、概して「及び／又は」を含む通常の意味で使用される。
【００３５】
用語「及び／又は」は、列挙された要素のうちの１つ若しくは全て、又は列挙された要素のうちの任意の２つ以上の組み合わせを意味する。
【００３６】
また、本明細書では、全ての数は「約」という用語で修飾されるものと想定され、好ましくは「厳密に」という用語で修飾されると想定される。測定された量に関して本明細書で使用されるとき、用語「約」とは、当業者によって、測定を行い、測定の目的及び用いた測定機器の精度に見合う程度の注意を払って予想され得る、測定された量のばらつきを指す。また、本明細書では、端点による数値範囲の記載は、その範囲内に包含される全ての数及びその端点を含む（例えば、１〜５は、１、１．５、２、２．７５、３、３．８０、４、５などを含む）。
【００３７】
特性又は属性に対する修飾語として本明細書で使用されるとき、用語「概して」は、特に定めのない限り、その特性又は属性が、当業者によって容易に認識されるものであるが、絶対的な精度又は完全な一致を必要とするものではないこと（例えば、定量化可能な特性に関しては、＋／−２０％の範囲内）を意味する。用語「実質的に」は、特に定めのない限り、高い近似度（例えば、定量化可能な特性に関しては、＋／−１０％の範囲内）を意味するが、この場合もまた、絶対的な精度又は完全な一致を必要とするものではない。同一の、等しい、均一な、一定の、厳密に、などの用語は、絶対的な精度又は完全な一致を必要とするものではなく、特定の状況に適用可能な、通常の許容誤差又は計測誤差の範囲内にあるものと理解される。
【００３８】
第１の態様では、本開示は、光重合性組成物を提供する。光重合性組成物は、光重合性組成物の総重量を基準として、
（ａ）５０重量％〜９０重量％（両端の値を含む）の少なくとも１つのウレタン成分と、
（ｂ）５重量％〜５０重量％（両端の値を含む）の少なくとも１種の反応性希釈剤と、
（ｃ）０．１重量％〜５重量％（両端の値を含む）の光開始剤と、
（ｄ）存在する場合は０．００１重量％〜１重量％（両端の値を含む）の量の、任意の阻害剤と、
を含む。成分（ａ）〜（ｄ）について、以下で詳細に説明する。
【００３９】
ウレタン成分
本開示の光重合性組成物は、少なくとも１つのウレタン成分を含む。本明細書で使用されるとき、「ウレタン成分」とは、化合物の主鎖に１つ以上のカルバメート官能基を含む化合物を指す。特定の実施形態では、カルバメート官能基は、式Ｉ：
−Ｎ（Ｈ）−Ｃ（Ｏ）Ｏ−          Ｉ
からなる。
【００４０】
ウレタンは、イソシアネートとアルコールとの反応によって調製され、カルバメート結合を形成する。更に、用語「ポリウレタン」は、ポリイソシアネートと多官能性アルコール、アミン及びメルカプタンを含む任意の多活性水素化合物との反応生成物を指すために、より一般的に使用されてきた。
【００４１】
少なくとも１つのウレタン成分は、最終物品に靱性（例えば、少なくとも最小引張強度及び／又は弾性率）並びに可撓性（例えば、少なくとも最小破断伸び）の両方を提供する。いくつかの実施形態では、ウレタン官能基に加えて、ウレタン成分は、ヒドロキシル基、カルボキシル基、アミノ基、及びシロキサン基から選択される１つ以上の官能基を更に含む。これらの官能基は、重合中に光重合性組成物の他の成分と反応することができる。少なくとも１つのウレタン成分は、多くの場合、ウレタン（メタ）アクリレート、ウレタンアクリルアミド、又はこれらの組み合わせを含み、少なくとも１つのウレタン成分は、アルキル、ポリアルキレン、ポリアルキレンオキシド、アリール、ポリカーボネート、ポリエステル、ポリアミド、及びこれらの組み合わせから選択される連結基を含む。本明細書で使用されるとき、「連結基」とは、２つ以上のウレタン基を接続する官能基を指す。連結基は、二価、三価、又は四価であってよい。選択される実施形態では、少なくとも１つのウレタン成分は、ポリアルキレンオキシド連結基、ポリアミド連結基、又はこれらの組み合わせを含む、ウレタン（メタ）アクリレートを含む。
【００４２】
例えば、重合性成分としては、多官能性ウレタンアクリレート又はウレタンメタクリレートを挙げることができる。これらのウレタン（メタ）アクリレートは当業者に公知であり、例えば、ヒドロキシル基末端ポリウレタンと、アクリル酸、メタクリル酸、若しくはイソシアナトエチルメタクリレートを反応させるか、又は、イソシアネート末端プレポリマーと、ヒドロキシアルキル（メタ）アクリレートを反応させてウレタン（メタ）アクリレートを得ることによって、公知の方法で調製することができる。好適なプロセスは、とりわけ、米国特許第８，３２９，７７６号（Ｈｅｃｈｔ  ｅｔ  ａｌ．）及び同第９，２９５，６１７号（Ｃｕｂ  ｅｔ  ａｌ．）に開示されている。好適なウレタンメタクリレートとしては、ＰＥＧＤＭＡ（約４００の分子量を有するポリエチレングリコールジメタクリレート）、脂肪族ウレタンメタクリレート、脂肪族ポリエステルウレタンメタクリレート、及び脂肪族ポリエステルトリウレタンアクリレートを挙げることができる。
【００４３】
通常、ウレタン成分は、２００グラム／モル〜５，０００グラム／モルの数平均分子量（Ｍｎ）を含む。数平均分子量は、マトリックス支援レーザ堆積イオン化質量分析法（matrix assisted laser deposition ionization mass spectrometry、ＭＡＬＤＩ）によって測定することができる。本明細書で使用されるとき、「ウレタン成分」は、「高Ｍｎウレタン成分」及び「低Ｍｎウレタン成分」のそれぞれを任意に含む。高Ｍｎウレタン成分は、化合物の主鎖に１つ以上のウレタン官能基を含み、１，０００グラム／モル（ｇ／ｍｏｌ）以上の数平均分子量を有する化合物を包含するが、化合物の主鎖からの分枝は全て、存在する場合は２００ｇ／ｍｏｌ以下のＭｎを有することを条件とする。言い換えれば、高Ｍｎウレタン成分は、通常、１，０００ｇ／ｍｏｌ以上、１，１００ｇ／ｍｏｌ以上、１，２００ｇ／ｍｏｌ以上、１，３００ｇ／ｍｏｌ以上、１，４００ｇ／ｍｏｌ以上、１，５００ｇ／ｍｏｌ以上、１，６００ｇ／ｍｏｌ以上、１，７００ｇ／ｍｏｌ以上、１，８００ｇ／ｍｏｌ以上、２，０００ｇ／ｍｏｌ以上、２，２５０ｇ／ｍｏｌ以上、２，５００ｇ／ｍｏｌ以上、２，７５０ｇ／ｍｏｌ以上、３，０００ｇ／ｍｏｌ以上、３，２５０ｇ／ｍｏｌ以上、３，５００ｇ／ｍｏｌ以上、３，７５００ｇ／ｍｏｌ以上、又は更には４，０００ｇ／ｍｏｌ以上のＭｎ、かつ５，０００ｇ／ｍｏｌ以下、４，８００ｇ／ｍｏｌ以下、４，６００ｇ／ｍｏｌ以下、４，４００ｇ／ｍｏｌ以下、４，１００ｇ／ｍｏｌ以下、３，９００ｇ／ｍｏｌ以下、３，７００ｇ／ｍｏｌ以下、３，４００ｇ／ｍｏｌ以下、３，１００ｇ／ｍｏｌ以下、２，９００ｇ／ｍｏｌ以下、２，７００ｇ／ｍｏｌ以下、２，４００ｇ／ｍｏｌ以下、又は２，２００ｇ／ｍｏｌ以下、又は更には１，９００ｇ／ｍｏｌ以下のＭｎを有する。
【００４４】
低Ｍｎウレタン成分は、化合物の主鎖に１つ以上のウレタン官能基を含む化合物を包含し、１）１００ｇ／ｍｏｌ以上、かつ１，０００ｇ／ｍｏｌ未満の数平均分子量、又は２）２つの反応性基及び／又は分枝間の任意の１つ以上の直鎖状部分の数平均分子量が１，０００ｇ／ｍｏｌ未満であることを条件として、１００ｇ／ｍｏｌ以上、かつ２，０００ｇ／ｍｏｌ以下の数平均分子量のいずれかを有する。例えば、分枝状ウレタン成分は、１，０００ｇ／ｍｏｌ超の総Ｍｎを有し得るが、その場合も、１，０００ｇ／ｍｏｌ未満のＭｎを有する２つの分枝点間に線形セグメントを有することにより、低Ｍｎウレタン成分であり得る。言い換えれば、１）低Ｍｎウレタン成分のカテゴリーは、通常、１００ｇ／ｍｏｌ以上、１５０ｇ／ｍｏｌ以上、２００ｇ／ｍｏｌ以上、２５０ｇ／ｍｏｌ以上、３００ｇ／ｍｏｌ以上、３５０ｇ／ｍｏｌ以上、４００ｇ／ｍｏｌ以上、４５０ｇ／ｍｏｌ以上、５００ｇ／ｍｏｌ以上、５５０ｇ／ｍｏｌ以上、６００ｇ／ｍｏｌ以上、６５０ｇ／ｍｏｌ以上、７００ｇ／ｍｏｌ以上、７５０ｇ／ｍｏｌ以上、又は８００ｇ／ｍｏｌ以上、かつ１，０００ｇ／ｍｏｌ未満、９７５ｇ／ｍｏｌ以下、９２５ｇ／ｍｏｌ以下、８７５ｇ／ｍｏｌ以下、８２５ｇ／ｍｏｌ以下、７７５ｇ／ｍｏｌ以下、７２５ｇ／ｍｏｌ以下、６７５ｇ／ｍｏｌ以下、６２５ｇ／ｍｏｌ以下、５７５ｇ／ｍｏｌ以下、５２５ｇ／ｍｏｌ以下、４７５ｇ／ｍｏｌ以下、又は４２５ｇ／ｍｏｌ以下、又は更には３７５ｇ／ｍｏｌ以下のＭｎを有する。２）低Ｍｎウレタン成分のカテゴリーは、通常、２００ｇ／ｍｏｌ以上、２５０ｇ／ｍｏｌ以上、３００ｇ／ｍｏｌ以上、３５０ｇ／ｍｏｌ以上、４００ｇ／ｍｏｌ以上、４５０ｇ／ｍｏｌ以上、５００ｇ／ｍｏｌ以上、５５０ｇ／ｍｏｌ以上、６００ｇ／ｍｏｌ以上、６５０ｇ／ｍｏｌ以上、７００ｇ／ｍｏｌ以上、７５０ｇ／ｍｏｌ以上、又は８００ｇ／ｍｏｌ以上、かつ１，５００ｇ／ｍｏｌ以下、１，４００ｇ／ｍｏｌ以下、１，３００ｇ／ｍｏｌ以下、１，２００ｇ／ｍｏｌ以下、１，１００ｇ／ｍｏｌ以下、１，０００ｇ／ｍｏｌ以下、９７５ｇ／ｍｏｌ以下、９２５ｇ／ｍｏｌ以下、８７５ｇ／ｍｏｌ以下、８２５ｇ／ｍｏｌ以下、７７５ｇ／ｍｏｌ以下、７２５ｇ／ｍｏｌ以下、６７５ｇ／ｍｏｌ以下、６２５ｇ／ｍｏｌ以下、５７５ｇ／ｍｏｌ以下、５２５ｇ／ｍｏｌ以下、４７５ｇ／ｍｏｌ以下、又は４２５ｇ／ｍｏｌ以下、又は更には３７５ｇ／ｍｏｌ以下のＭｎを有する。前述した第２のカテゴリーの低Ｍｎウレタン成分のそれぞれは、２つの反応性基及び／又は分枝間の任意の１つ以上の直鎖状部分の数平均分子量が、１，０００ｇ／ｍｏｌ未満、９５０ｇ／ｍｏｌ以下、９００ｇ／ｍｏｌ以下、８５０ｇ／ｍｏｌ以下、８００ｇ／ｍｏｌ以下、又は７５０ｇ／ｍｏｌ以下であり、かつ２つの反応性基及び／又は分枝間の任意の１つ以上の直鎖状部分の数平均分子量は、１００ｇ／ｍｏｌ以上、２００ｇ／ｍｏｌ以上、２５０ｇ／ｍｏｌ以上、３００ｇ／ｍｏｌ以上、３５０ｇ／ｍｏｌ以上、４００ｇ／ｍｏｌ以上、４５０ｇ／ｍｏｌ以上、又は５００ｇ／ｍｏｌ以上であるという条件を含む。
【００４５】
１，０００ｇ／ｍｏｌ以上の数平均分子量を有する高Ｍｎウレタン成分の使用は、少なくとも特定の望ましい最小破断伸び（例えば、２５％以上）を有する最終物品をもたらす傾向がある。少なくとも１つのウレタン成分の８０重量％以上は、１つ以上の高Ｍｎ（例えば、長鎖）ウレタン成分によってもたらされる。より具体的には、低分子量ウレタン成分が存在する実施形態では、高数平均分子量ウレタン成分と低数平均分子量ウレタン成分の典型的な比は、高Ｍｎウレタン成分対低Ｍｎウレタン成分９５：５〜高Ｍｎウレタン成分対低Ｍｎウレタン成分８０：２０の範囲となる。言い換えれば、本開示の少なくとも特定の態様による光重合性組成物は、ウレタン成分全体の８０重量％以上を高Ｍｎウレタン成分として含み、ウレタン成分全体の８５重量％以上、８７重量％以上、９０重量％以上、９２重量％以上、９５重量％以上、又は更には９７重量％以上を高Ｍｎウレタン成分として含み、かつウレタン成分全体の１００％以下を高Ｍｎウレタン成分として含み、ウレタン成分全体の９８重量％以下、９６重量％以下、９４重量％以下、９１重量％以下、８９重量％以下、８６重量％以下を高Ｍｎウレタン成分として含む。同様に、本開示の少なくとも特定の態様による光重合性組成物は、ウレタン成分全体の２重量％以上を低Ｍｎウレタン成分として含み、ウレタン成分全体の４重量％以上、５重量％以上、８重量％以上、１０重量％以上、１２重量％以上、１５重量％以上、又は更には１７重量％を低Ｍｎウレタン成分として含み、かつウレタン成分全体の２０重量％以下を低Ｍｎウレタン成分として含み、ウレタン成分全体の１８重量％以下、１６重量％以下、１４重量％以下、１１重量％以下、９重量％以下、７重量％以下、６重量％以下、又は３重量％以下を低Ｍｎウレタン成分として含み得る。
【００４６】
特定の実施形態によれば、少なくとも１つのウレタン成分は、ウレタン部分を有する少なくとも１つの（メタ）アクリレート成分を含み、これは曲げ強度及び／又は破断伸びのような硬化した組成物の物理的特性を改善するのに役立ち得る。このようなウレタン成分は、以下の特徴を単独で又は組み合わせて特徴付けることができる。
ａ）少なくとも２つ又は３つ又は４つの（メタ）アクリレート部分を含む。
ｂ）数平均分子量（Ｍｎ）：１，０００〜５，０００ｇ／ｍｏｌ、又は１，０００〜２０００ｇ／ｍｏｌ。
ｃ）（メタ）アクリレート部分がウレタン部分を介して結合している、Ｃ１〜Ｃ２０直鎖又は分枝鎖アルキル部分を含む。
ｄ）粘度：２３℃で０．１〜１００Ｐａ・ｓ又は１〜５０Ｐａ・ｓ。
【００４７】
特徴（ａ）と（ｂ）、又は（ｂ）と（ｃ）、又は（ａ）と（ｄ）の組み合わせが好ましい場合があり得る。
【００４８】
ウレタン（メタ）アクリレートは、当業者に既知の多くのプロセスによって得ることができる。ウレタン（メタ）アクリレートは、通常、ＮＣＯ末端化合物を、ヒドロキシエチルアクリレート、ヒドロキシエチルメタクリレート、ヒドロキシプロピルメタクリレート、好ましくはヒドロキシエチル及びヒドロキシプロピルメタクリレートなどの好適な単官能性（メタ）アクリレートモノマーと反応させることによって得られる。例えば、ポリイソシアネートとポリオールを反応させてイソシアネート末端ウレタンプレポリマーを形成することができ、その後、２−ヒドロキシエチル（メタ）アクリレートなどの（メタ）アクリレートと反応させる。これらの種類の反応は、室温又は高温で、任意に、スズ触媒、三級アミンなどの触媒の存在下で行われてもよい。
【００４９】
イソシアネート官能性ウレタンプレポリマーを形成するために使用することができるポリイソシアネートは、少なくとも２つの遊離イソシアネート基を有する任意の有機イソシアネートであり得る。脂肪族脂環式、芳香族、及び芳香脂肪族イソシアネートが含まれる。アルキル及びアルキレンポリイソシアネート、シクロアルキル及びシクロアルキレンポリイソシアネートなどの、既知のポリイソシアネートのいずれか、並びにアルキレン及びシクロアルキレンポリイソシアネートなどの組み合わせを用いることができる。好ましくは、式Ｘ（ＮＣＯ）２を有するジイソシアネートを使用することができ、Ｘは、２〜１２個のＣ原子を有する脂肪族炭化水素基、５〜１８個のＣ原子を有する脂環式炭化水素基、６〜１６個のＣ原子を有する芳香族炭化水素基、及び／又は７〜１５個のＣ原子を有する脂肪族炭化水素基を表す。
【００５０】
好適なポリイソシアネートの例としては、２，２，４−トリメチルヘキサメチレン−１，６−ジイソシアネート、ヘキサメチレン−１，６−ジイソシアネート（ＨＤＩ）、シクロヘキシル−１，４−ジイソシアネート、４，４’−メチレン−ビス（シクロヘキシルイソシアネート）、１，１’−メチレンビス（４−イソシアナト）シクロヘキサン、イソホロンジイソシアネート、４，４’−メチレンジフェニルジイソシアネート、１，４−テトラメチレンジイソシアネート、メタ−及びパラ−テトラ−メチルキシレンジイソシアネート、１，４−フェニレンジイソシアネート、２，６−及び２，４−トルエンジイソシアネート、１，５−ナフチレンジイソシアネート、２，４’及び４，４’−ジフェニルメタンジイソシアネート、並びにこれらの混合物が挙げられる。
【００５１】
例えば、カルボジイミド基、アロファネート基、イソシアヌレート基、及び／又はビウレット基を含有する、ポリウレタン化学に由来する既知の高官能性ポリイソシアネート又はその他の変性ポリイソシアネートを使用することも可能である。特に好ましいイソシアネートは、イソホロンジイソシアネート、２，４，４−トリメチル−ヘキサメチレンジイソシアネート、及びイソシアヌレート構造を有する高官能性ポリイソシアネートである。
【００５２】
イソシアネート末端ウレタン化合物は、（メタ）アクリレートで末端保護されて、ウレタン（メタ）アクリレート化合物を生成する。一般に、末端ヒドロキシル基を有し、アクリル部分又はメタクリル部分をも有する、任意の（メタ）アクリレート型末端保護剤を使用することができるが、メタクリル部分が好ましい。好適な末端保護剤の例としては、２−ヒドロキシエチル（メタ）アクリレート、２−ヒドロキシプロピル（メタ）アクリレート、グリセロールジ（メタ）アクリレート及び／又はトリメチロールプロパンジ（メタ）アクリレートが挙げられる。特に好ましいのは、２−ヒドロキシエチルメタクリレート（hydroxyethyl methacrylate、ＨＥＭＡ）及び／又は２−ヒドロキシエチルアクリレート（hydroxyethyl acrylate、ＨＥＡ）である。
【００５３】
イソシアネート基に対して反応性の化合物に対するイソシアネート基の当量比は、１．１：１〜８：１、好ましくは１．５：１〜４：１である。
【００５４】
イソシアネート重付加反応は、ポリウレタン化学による既知の触媒、例えば、ジブチルスズジラウレートなどの有機スズ化合物、又はジアザビシクロ［２．２．２］オクタンなどのアミン触媒の存在下で行うことができる。更に、合成は、溶融物中、又はプレポリマー調製前若しくはプレポリマー調製中に添加され得る好適な溶媒中の両方で行うことができる。好適な溶媒は、例えば、アセトン、２−ブタノン、テトラヒドロフラン、ジオキサン、ジメチルホルムアミド、Ｎ−メチル−２−ピロリドン（N-methyl-2-pyrrolidone、ＮＭＰ）、酢酸エチル、エチレン及びプロピレングリコールのアルキルエーテル、並びに芳香族炭化水素である。溶媒として酢酸エチルを使用することが特に好ましい。
【００５５】
選択される実施形態によれば、以下の式Ｉ及びＩＩのウレタンジメタクリレートが好ましい。
【化１】
2020528479.tif 000003
（式中、ｎは９又は１０である）、
【化２】
2020528479.tif 000004
【００５６】
市販のウレタン成分の例としては、Ｅｓｓｔｅｃｈ  Ｉｎｃ．から商品名ＥＸＯＴＨＡＮＥ  １０８（例えば、式Ｉ）、ＥＸＯＴＨＡＮＥ  ８、及びＥＸＯＴＨＡＮＥ  １０（例えば、式ＩＩ）、並びに３Ｍ  ＣｏｍｐａｎｙのＤＥＳＭＡで入手可能なものが挙げられる。ＤＥＳＭＡは、例えば、欧州特許第２１６７０１３（Ｂ１）号（Ｈｅｃｈｔ  ｅｔ  ａｌ．）の段落［０１３５］及び表３に記載されている。
【００５７】
ウレタン成分は、光重合性組成物の総重量を基準として、５０重量％〜９０重量％（両端の値を含む）、例えば６０重量％〜８０重量％（両端の値を含む）の量で、光重合性組成物中に含まれる。通常、ウレタン成分は、光重合性組成物の総重量を基準として、５０重量％以上、５２重量％以上、５５重量％以上、５７重量％以上、６０重量％以上、６１重量％以上、６２重量％以上、６３重量％以上、６４重量％以上、６５重量％以上、７０重量％以上、又は７２重量％以上、かつ９０重量％以下、８７重量％以下、８５重量％以下、８０重量％以下、７７重量％以下、又は７５重量％以下の量で、光重合性組成物中に含まれる。
【００５８】
反応性希釈剤
本開示の光重合性組成物は、少なくとも１種の反応性希釈剤を含む。本明細書の参照目的のための「反応性希釈剤」は、少なくとも１つのウレタン成分と共反応することができる（例えば、付加重合を受けることができる）、少なくとも１つのフリーラジカル反応性基（例えば、エチレン性不飽和基）を含有する成分である。反応性希釈剤は、少なくとも１つの（例えば、高Ｍｎ）ウレタン成分よりも小さい分子量を有し、多くの場合、４００グラム／モル未満であり、ウレタン官能性基を含有しない（例えば、任意のウレタン官能性基を含まない）。
【００５９】
選択される実施形態では、少なくとも１種の反応性希釈剤は、（メタ）アクリレート、ポリアルキレンオキシドジ（メタ）アクリレート、アルカンジオールジ（メタ）アクリレート、又はこれらの組み合わせ、例えば（メタ）アクリレートを含む。
【００６０】
好適なフリーラジカル重合性反応体希釈剤としては、ジ、トリ、又は他のポリアクリレート及びメタクリレート、例えば、グリセロールジアクリレート、エトキシ化ビスフェノールＡジメタクリレート（Ｄ−ゼタクリレート）、テトラエチレングリコールジメタクリレート（tetraethylene glycol dimethacrylate、ＴＥＧＤＭＡ）、グリセロールトリアクリレート、エチレングリコールジアクリレート、ジエチレングリコールジアクリレート、トリエチレングリコールジメタクリレート、１，３−プロパンジオールジアクリレート、１，３−プロパンジオールジメタクリレート、トリメチロールプロパントリアクリレート、１，２，４−ブタントリオールトリメタクリレート、１，４−シクロヘキサンジオールジアクリレート、ペンタエリスリトールトリアクリレート、ペンタエリスリトールテトラアクリレート、ペンタエリスリトールテトラメタクリレート、ソルビトールヘキサアクリレート、ビス［１−（２−アクリロキシ）］−ｐ−エトキシフェニルジメチルメタン、ビス［１−（３−アクリロキシ−２−ヒドロキシ）］−ｐ−プロポキシ−フェニル−ジメチルメタン、及びトリスヒドロキシエチル−イソシアヌレートトリメタクリレート；分子量２００〜５００のポリエチレングリコールのビスアクリレート及びビスメタクリレート、アクリル化モノマーの共重合性混合物、例えば、米国特許第４，６５２，２７４号（Ｂｏｅｔｔｃｈｅｒ  ｅｔ  ａｌ．）に記載のもの、及びアクリル化オリゴマー、例えば、米国特許第４，６４２，１２６号（Ｚａｄｏｒ  ｅｔ  ａｌ．）に記載のもの；尿素又はアミド基を含む多官能（メタ）アクリレート、例えば、欧州特許第２００８６３６号（Ｈｅｃｈｔ  ｅｔ  ａｌ．）に記載のものが挙げられる。
【００６１】
反応性希釈剤は、１つ以上のポリ（メタ）アクリレート、例えば、二、三、四又は五官能性モノマー又はオリゴマーの脂肪族、脂環式又は芳香族アクリレート又はメタクリレートを含み得る。
【００６２】
分子内に２つ以上の（メタ）アクリレート基を有する好適な脂肪族ポリ（メタ）アクリレートの例は、ヘキサン−２，４，６−トリオールのトリアクリレート及びトリメタクリレート；グリセロール又は１，１，１−トリメチロールプロパン；エトキシル化又はプロポキシル化グリセロール又は１，１，１−トリメチロールプロパン；並びに、例えば上記トリオールのトリグリシジルエーテルなどのトリエポキシド化合物を（メタ）アクリル酸と反応させて得られる、ヒドロキシル含有トリ（メタ）アクリレートである。更に、例えば、ペンタエリスリトールテトラアクリレート、ビストリメチロールプロパンテトラアクリレート、ペンタエリスリトールモノヒドロキシトリアクリレート若しくはメタクリレート、又はジペンタエリスリトールモノヒトロキシペンタアクリレート若しくはメタクリレートを使用することも可能である。
【００６３】
フリーラジカル重合性化合物の別の好適な分類には、芳香族ジ（メタ）アクリレート化合物及び三官能性又はそれ以上の（メタ）アクリレート化合物が含まれる。三官能性又はそれを超える官能性のメタ（アクリレート）は、三、四又は五官能性のモノマー又はオリゴマーの脂肪族、脂環式又は芳香族のアクリレート又はメタクリレートであり得る。
【００６４】
好適な脂肪族三、四及び五官能性（メタ）アクリレートの例は、ヘキサン−２，４，６−トリオールのトリアクリレート及びトリメタクリレート；グリセロール又は１，１，１−トリメチロールプロパン；エトキシル化又はプロポキシル化グリセロール又は１，１，１−トリメチロールプロパン；並びに、例えば上記トリオールのトリグリシジルエーテルなどのトリエポキシド化合物を（メタ）アクリル酸と反応させて得られる、ヒドロキシル含有トリ（メタ）アクリレートである。更に、例えば、ペンタエリスリトールテトラアクリレート、ビストリメチロールプロパンテトラアクリレート、ペンタエリスリトールモノヒドロキシトリアクリレート若しくはメタクリレート、又はジペンタエリスリトールモノヒトロキシペンタアクリレート若しくはメタクリレートを使用することも可能である。いくつかの実施形態では、トリ（メタ）アクリレートは、１，１−トリメチロールプロパントリアクリレート若しくはメタクリレート、エトキシル化若しくはプロポキシル化１，１，１−トリメチロールプロパントリアクリレート若しくはメタクリレート、エトキシル化若しくはプロポキシル化グリセロールトリアクリレート、ペンタエリスリトールモノヒドロキシトリアクリレート若しくはメタクリレート、又はトリス（２−ヒドロキシエチル）イソシアヌレートトリアクリレートを含む。好適な芳香族トリ（メタ）アクリレートの更なる例は、３つのヒドロキシル基を含有するトリヒドロキシベンゼンとフェノール又はクレゾールノボラックのトリグリシジルエーテルと、（メタ）アクリル酸との反応生成物である。
【００６５】
いくつかの事例では、反応性希釈剤は、脂肪族、脂環式又は芳香族ジオールのジアクリレートエステル及び／又はジメタクリレートエステルを含み、この例としては、１，３−若しくは１，４−ブタンジオール、ネオペンチルグリコール、１，６−ヘキサンジオール、ジエチレングリコール、トリエチレングリコール、テトラエチレングリコール、ポリエチレングリコール、トリプロピレングリコール、エトキシル化若しくはプロポキシル化ネオペンチルグリコール、１，４−ジヒドロキシメチルシクロヘキサン、２，２−ビス（４−ヒドロキシシクロヘキシル）プロパン若しくはビス（４−ヒドロキシシクロヘキシル）メタン、ヒドロキノン、４，４’−ジヒドロキシビフェニル、ビスフェノールＡ、ビスフェノールＦ、ビスフェノールＳ、エトキシル化若しくはプロポキシル化ビスフェノールＡ、エトキシル化若しくはプロポキシル化ビスフェノールＦ、又は、エトキシル化若しくはプロポキシル化ビスフェノールＳが挙げられる。いくつかの事例では、本明細書に記載される反応性希釈剤は、ジペンタエリスリトールモノヒドロキシペンタアクリレート又はビス（トリメチロールプロパン）テトラアクリレートなどの１つ以上の高官能性アクリレート又はメタクリレートを含む。
【００６６】
特定の実施形態では、光重合性組成物は、多官能性成分から本質的になるか、又は単官能性成分を含まない。このことは、光重合性組成物が２重量％以下の単官能性成分を含有することを意味する。このような光重合性組成物の利点は、硬化後に物品から浸出し得る未反応反応性希釈剤が光重合性組成物に含有される量が最小から０になる傾向があることである。物品が歯列矯正物品である用途では、これにより未反応反応性希釈剤の患者の口への放出が最小限に抑えられる。
【００６７】
特定の実施形態において、少なくとも１種の反応性希釈剤は、４００グラム／モル以下、３７５ｇ／ｍｏｌ以下、３５０ｇ／ｍｏｌ以下、３２５ｇ／ｍｏｌ以下、３００ｇ／ｍｏｌ以下、２７５ｇ／ｍｏｌ以下、２２５ｇ／ｍｏｌ以下、又は２００ｇ／ｍｏｌ以下の分子量を有する。そのような分子量を有する１種以上の反応性希釈剤を含めることは、液槽重合法での使用にとって十分に低い粘度を有する光重合性組成物を得ることに役立つ。特定の実施形態では、少なくとも１種の反応性希釈剤は、２００ｇ／ｍｏｌ〜４００ｇ／ｍｏｌ（両端の値を含む）の分子量を含む。
【００６８】
反応性希釈剤は、光重合性組成物の総重量を基準として、５重量％〜５０重量％（両端の値を含む）、例えば２５重量％〜５０重量％（両端の値を含む）の量で、光重合性組成物中に含まれる。通常、反応性希釈剤は、光重合性組成物の総重量を基準として、５重量％以上、１０重量％以上、１５重量％以上、２０重量％以上、２５重量％以上、又は３０重量％以上、かつ５０重量％以下、４５重量％以下、４０重量％以下、３５重量％以下、３０重量％以下、２５重量％以下、又は２０重量％以下の量で、光重合性組成物中に含まれる。
【００６９】
添加剤
本明細書に記載の光重合性組成物は、いくつかの例では１つ以上の添加剤、例えば、光開始剤、阻害剤、安定剤、増感剤、吸収調整剤、フィラー及びそれらの組み合わせからなる群から選択される１種以上の添加剤を更に含む。例えば、光重合性組成物は、１種以上の光開始剤を更に含む。好適な例示的光開始剤は、ＢＡＳＦ（Ｌｕｄｗｉｇｓｈａｆｅｎ，Ｇｅｒｍａｎｙ）から商品名ＩＲＧＡＣＵＲＥ及びＤＡＲＯＣＵＲで入手可能なものであり、１−ヒドロキシシクロヘキシルフェニルケトン（ＩＲＧＡＣＵＲＥ１８４）、２，２−ジメトキシ−１，２−ジフェニルエタン−１−オン（ＩＲＧＡＣＵＲＥ６５１）、ビス（２，４，６−トリメチルベンゾイル）フェニルホスフィンオキシド（ＩＲＧＡＣＵＲＥ８１９）、１−［４−（２−ヒドロキシエトキシ）フェニル］−２−ヒドロキシ−２−メチル−１−プロパン−１−オン（ＩＲＧＡＣＵＲＥ２９５９）、２−ベンジル−２−ジメチルアミノ−１−（４−モルホリノフェニル）ブタノン（ＩＲＧＡＣＵＲＥ３６９）、２−メチル−１−［４−（メチルチオ）フェニル］−２−モルホリノプロパン−１−オン（ＩＲＧＡＣＵＲＥ９０７）、オリゴ［２−ヒドロキシ−２−メチル−１−［４−（１−メチルビニル）フェニル］プロパノン］ＥＳＡＣＵＲＥ  ＯＮＥ（Ｌａｍｂｅｒｔｉ  Ｓ．ｐ．Ａ．，Ｇａｌｌａｒａｔｅ，Ｉｔａｌｙ）、２−ヒドロキシ−２−メチル−１−フェニルプロパン−１−オン（ＤＡＲＯＣＵＲ１１７３）、２，４，６−トリメチルベンゾイルジフェニルホスフィンオキシド（ＩＲＧＡＣＵＲＥ  ＴＰＯ）、及び２，４，６−トリメチルベンゾイルフェニルホスフィネート（ＩＲＧＡＣＵＲＥ  ＴＰＯ−Ｌ）を含む。更なる好適な光開始剤には、例えば、ベンジルジメチルケタール、２−メチル−２−ヒドロキシプロピオフェノン、ベンゾインメチルエーテル、ベンゾインイソプロピルエーテル、アニソインメチルエーテル、芳香族塩化スルホニル、光活性オキシム、及びこれらの組み合わせが挙げられるが、これらに限定されない。
【００７０】
光開始剤は、本明細書に記載の光重合性組成物中に、付加製造プロセスの特定の制約に従うどのような量でも存在することができる。いくつかの実施形態では、光開始剤は、光重合性組成物の総重量を基準として、最大約５重量％の量で光重合性組成物中に存在する。いくつかの事例では、光開始剤は、光重合性組成物の総重量を基準として、約０．１重量％〜５重量％の量で存在する。
【００７１】
加えて、本明細書に記載の光重合性材料の組成物は、１つ以上の増感剤を更に含んでよく、同様に存在し得る１つ以上の光開始剤の有効性を増加させ得る。いくつかの実施形態では、増感剤は、イソプロピルチオキサントン（isopropylthioxanthone、ＩＴＸ）又は２−クロロチオキサントン（chlorothioxanthone、ＣＴＸ）を含む。他の増感剤もまた使用されてよい。光重合性組成物中で使用する場合、増感剤は、光重合性組成物の総重量を基準として、約０．０１重量％又は約１重量％の範囲の量で存在することができる。
【００７２】
本明細書に記載の光重合性組成物はまた、任意に１つ以上の重合阻害剤又は安定剤を含む。重合阻害剤は、多くの場合、組成物に更なる熱安定性を加えるために光重合性組成物に含まれる。いくつかの例では、安定剤は１種以上の酸化防止剤を含む。本開示の目的に反しない任意の酸化防止剤を使用してよい。例えば、いくつかの実施形態では、好適な酸化防止剤として様々なアリール化合物が挙げられ、これにはブチル化ヒドロキシトルエン（butylated hydroxytoluene、ＢＨＴ）が含まれ、これは、本明細書に記載の実施形態で重合阻害剤としてもまた使用することができる。追加的に又は代替的に、重合阻害剤は、メトキシヒドロキノン（methoxyhydroquinone、ＭＥＨＱ）を含む。
【００７３】
いくつかの実施形態では、重合阻害剤を使用する場合、重合阻害剤は、光重合性組成物の総重量を基準として、約０．００１重量％〜２重量％、０．００１重量％〜１重量％、又は０．０１重量％〜１重量％の量で存在する。更に、安定剤を使用する場合、安定剤は、本明細書に記載の光重合性組成物中に、光重合性組成物の総重量を基準として、約０．１重量％〜５重量％、約０．５重量％〜４重量％、又は約１重量％〜３重量％の量で存在する。
【００７４】
本明細書に記載の光重合性組成物はまた、化学線の透過度を制御するために、１つ以上の吸収調整剤（例えば、染料、光学的光沢剤、顔料、微粒子フィラーなど）を含むことができる。特に好適な吸収調整剤の１つは、ＢＡＳＦ  Ｃｏｒｐｏｒａｔｉｏｎ（Ｆｌｏｒｈａｍ  Ｐａｒｋ，ＮＪ）から入手可能なＴｉｎｏｐａｌ  ＯＢ（ベンゾオキサゾール，２，２’−（２，５−チオフェンジイル）ビス［５−（１，１−ジメチルエチル）］）である。吸収調整剤を使用する場合、吸収調整剤は、光重合性組成物の総重量を基準として、約０．００１重量％〜５重量％、約０．０１重量％〜１重量％、０．１重量％〜３重量％、又は約０．１重量％〜１重量％の量で存在し得る。
【００７５】
光重合性組成物はフィラーを含んでもよく、これはナノスケールのフィラーを含む。好適なフィラーの例は自然発生又は合成の材料で、これらには、シリカ（ＳｉＯ２（例えば、石英））、アルミナ（Ａｌ２Ｏ３）、ジルコニア、窒化物（例えば、窒化ケイ素）、例えばＺｒ、Ｓｒ、Ｃｅ、Ｓｂ、Ｓｎ、Ｂａ、Ｚｎ、及びＡｌから得られたガラス及びフィラー、長石、ホウケイ酸塩ガラス、カオリン（陶土）、タルク、ジルコニア、チタニア、サブミクロンシリカ粒子（例えば、Ｄｅｇｕｓｓａ  Ｃｏｒｐ．，Ａｋｒｏｎ，ＯＨの「ＯＸ５０」、「１３０」、「１５０」及び「２００」シリカ、並びにＣａｂｏｔ  Ｃｏｒｐ．，Ｔｕｓｃｏｌａ，ＩＬのＣＡＢ−Ｏ−ＳＩＬ  Ｍ５及びＴＳ−７２０シリカを含む、商品名ＡＥＲＯＳＩＬで入手可能なものなどの発熱性シリカ）が挙げられるが、これらに限定されない。国際公開第０９／０４５７５２号（Ｋａｌｇｕｔｋａｒ  ｅｔ  ａｌ．）に開示されるものなどの、ポリマー材料から製造される有機フィラーもまた可能である。
【００７６】
組成物は、繊維強化材並びに染料、顔料及び顔料染料などの着色剤を更に含んでもよい。好適な繊維強化材の例としては、ＰＧＡミクロフィブリル、コラーゲンミクロフィブリル、及び米国特許第６，１８３，５９３号（Ｎａｒａｎｇ  ｅｔ  ａｌ．）に記載されるその他の繊維強化材が挙げられる。米国特許第５，９８１，６２１号（Ｃｌａｒｋ  ｅｔ  ａｌ．）に記載される好適な着色剤の例としては、１−ヒドロキシ−４−［４−メチルフェニルアミノ］−９，１０−アントラセンジオン（ＦＤ＆Ｃ紫色２号）、６−ヒドロキシ−５−［（４−スルホフェニル）オキソ］−２−ナフタレンスルホン酸の二ナトリウム塩（ＦＤ＆Ｃ黄色６号）、９−（ｏ−カルボキシフェニル）−６−ヒドロキシ−２，４，５，７−テトラヨード−３Ｈ−キサンテン−３−オン、二ナトリウム塩、一水和物（ＦＤ＆Ｃ赤色３号）などが挙げられる。
【００７７】
不連続繊維もまた、炭素、セラミック、ガラス、又はこれらの組み合わせを含む繊維などの好適なフィラーでもある。好適な不連続繊維は、セラミック繊維などの様々な組成物を有することができる。セラミック繊維は連続長で製造され得、これらが細断又は剪断されて、不連続なセラミック繊維が得られる。セラミック繊維は、様々な市販のセラミックフィラメントから製造され得る。セラミック繊維を形成するのに有用なフィラメントの例としては、商標ＮＥＸＴＥＬ（３Ｍ  Ｃｏｍｐａｎｙ，Ｓｔ．Ｐａｕｌ，ＭＮ）で販売されているセラミック酸化物繊維が挙げられる。ＮＥＸＴＥＬは、操作温度では低い伸び率及び収縮率を有する連続フィラメントセラミック酸化物繊維であり、良好な耐化学薬品性、低い熱伝導率、熱ショック耐性、及び低い空隙率をもたらす。ＮＥＸＴＥＬ繊維の具体的な例としては、ＮＥＸＴＥＬ  ３１２、ＮＥＸＴＥＬ  ４４０、ＮＥＸＴＥＬ  ５５０、ＮＥＸＴＥＬ  ６１０及びＮＥＸＴＥＬ  ７２０が挙げられる。ＮＥＸＴＥＬ  ３１２及びＮＥＸＴＥＬ  ４４０は、Ａｌ２Ｏ３、ＳｉＯ２、及びＢ２Ｏ３を含む耐熱性アルミノホウケイ酸塩である。ＮＥＸＴＥＬ  ５５０及びＮＥＸＴＥＬ  ７２０は、アルミノシリカであり、ＮＥＸＴＥＬ  ６１０は、アルミナである。製造の際に、ＮＥＸＴＥＬフィラメントは、有機サイジング剤又は仕上げ剤でコーティングされ、これが繊維加工の補助剤として機能する。サイジングは、保護及び操作補助のためにフィラメントストランドに適用されるデンプン、油、ワックス、又は他の有機成分の使用を含み得る。サイジングは、フィラメント又はセラミック繊維を７００℃の温度で１〜４時間熱洗浄することによって、セラミックフィラメントから除去することができる。
【００７８】
セラミック繊維は、比較的均一な長さを提供するように切断、粉砕、又は細断することができ、これは、セラミック材料の連続フィラメントを、他の切断操作の中でもとりわけ、機械的剪断操作又はレーザ切断操作で切断することによって達成することができる。特定の切断作業の高度に制御された性質を考慮すると、セラミック繊維のサイズ分布は非常に狭く、複合特性を制御することができる。例えば、ＣＣＤカメラ（Ｏｌｙｍｐｕｓ  ＤＰ７２，Ｔｏｋｙｏ，Ｊａｐａｎ）及び分析ソフトウェア（Ｏｌｙｍｐｕｓ  Ｓｔｒｅａｍ  Ｅｓｓｅｎｔｉａｌｓ，Ｔｏｋｙｏ，Ｊａｐａｎ）を搭載した光学顕微鏡（Ｏｌｙｍｐｕｓ  ＭＸ６１，Ｔｏｋｙｏ，Ｊａｐａｎ）を使用して、セラミック繊維の長さを測定することができる。セラミック繊維の代表試料をガラススライド上に広げ、少なくとも２００個のセラミック繊維の長さを１０倍で測定することによって、試料を調製することができる。
【００７９】
好適な繊維としては、例えば、ＮＥＸＴＥＬ  ３１２、４４０、６１０及び７２０などの、商品名ＮＥＸＴＥＬ（３Ｍ  Ｃｏｍｐａｎｙ，Ｓｔ．Ｐａｕｌ，ＭＮから入手可能）で入手可能なセラミック繊維が挙げられる。現在好ましいセラミック繊維の１つは、多結晶α−Ａｌ２Ｏ３を含む。好適なアルミナ繊維は、例えば、米国特許第４，９５４，４６２号（Ｗｏｏｄ  ｅｔ  ａｌ．）及び米国特許第５，１８５，２９９号（Ｗｏｏｄ  ｅｔ  ａｌ．）に記載されている。代表的なアルファアルミナ繊維は、ＮＥＸＴＥＬ  ６１０（３Ｍ  Ｃｏｍｐａｎｙ，Ｓｔ．Ｐａｕｌ，ＭＮ）の商品名で市販されている。いくつかの実施形態では、アルミナ繊維は、多結晶アルファアルミナ繊維であり、理論上の酸化物ベースで、アルミナ繊維の総重量を基準として、９９重量％超のＡｌ２Ｏ３及び０．２重量％〜０．５重量％のＳｉＯ２を含む。他の実施形態では、いくつかの望ましい多結晶アルファアルミナ繊維は、１マイクロメートル未満（又は更には、いくつかの実施形態では、０．５マイクロメートル未満）の平均粒度を有するアルファアルミナを含む。いくつかの実施形態では、多結晶アルファアルミナ繊維は、少なくとも１．６ＧＰａ（いくつかの実施形態では、少なくとも２．１ＧＰａ、又は更には少なくとも２．８ＧＰａ）の平均引張強度を有する。好適なアルミノケイ酸繊維は、例えば、米国特許第４，０４７，９６５号（Ｋａｒｓｔ  ｅｔ  ａｌ．）に記載されている。例示的なアルミノケイ酸繊維は、３Ｍ  Ｃｏｍｐａｎｙ（Ｓｔ．Ｐａｕｌ，ＭＮ）によりＮＥＸＴＥＬ  ４４０、及びＮＥＸＴＥＬ  ７２０の商品名で市販されている。アルミノホウケイ酸繊維は、例えば、米国特許第３，７９５，５２４号（Ｓｏｗｍａｎ）に記載されている。例示的なアルミノホウケイ酸繊維は、３Ｍ  Ｃｏｍｐａｎｙによって商品名ＮＥＸＴＥＬ  ３１２で市販されている。窒化ホウ素繊維は、例えば、米国特許第３，４２９，７２２号（Ｅｃｏｎｏｍｙ）及び米国特許第５，７８０，１５４号（Ｏｋａｎｏ  ｅｔ  ａｌ．）に記載されているように作製することができる。
【００８０】
セラミック繊維はまた、他の好適なセラミック酸化物フィラメントから形成することもできる。そのようなセラミック酸化物フィラメントの例としては、Ｃｅｎｔｒａｌ  Ｇｌａｓｓ  Ｆｉｂｅｒ  Ｃｏ．，Ｌｔｄ．から入手可能なもの（例えば、ＥＦＨ７５−０１、ＥＦＨ１５０−３１）が挙げられる。約２％未満のアルカリを含有するか、又は実質的にアルカリを含まないもの（すなわち、「Ｅガラス」繊維）である、アルミノホウケイ酸塩ガラス繊維もまた、好ましい。Ｅガラス繊維は、多数の商業的供給業者から入手可能である。
【００８１】
有用な顔料の非限定的な例としては、酸化チタン、リン酸亜鉛、硫化亜鉛、酸化亜鉛及びリトポンなどの白色顔料；酸化鉄（栗色、赤色、明るい赤色）、鉄／クロム酸化物、硫セレン化カドミウム及び水銀カドミウム（栗色、赤色、橙色）などの赤色及び赤橙色顔料；ウルトラマリン（青色、ピンク色及び紫色）、クロムスズ（ピンク色）、マンガン（紫色）、コバルト（紫色）；チタン酸バリウム、硫化カドミウム（黄色）、クロム（橙色、黄色）、モリブデン酸塩（橙色）、クロム酸亜鉛（黄色）、チタン酸ニッケル（黄色）、酸化鉄（黄色）、ニッケルタングステンチタン、亜鉛フェライト及びチタン酸クロムなどの橙色、黄色及びバフ色の顔料；酸化鉄（バフ色、褐色）、酸化マンガン／酸化アンチモン／酸化チタン、チタン酸マンガン、天然シエナ（アンバー色）、チタンタングステンマンガンなどの褐色顔料；アルミン酸クロム（青色）、クロムコバルトアルミナ（ターコイズ色）、アイアンブルー（青色）、マンガン（青色）、クロム及びクロム酸化物（緑色）及びチタングリーンなどの青緑色顔料；並びに酸化鉄ブラック及びカーボンブラックなどの黒色顔料が挙げられる。硬化した組成物で所望の色調を実現するために、顔料の組み合わせが一般に使用される。
【００８２】
プリントされた組成物を不可視光下で見えるようにするときに、蛍光染料及び顔料の使用が有用な場合もある。特に有用な炭化水素系可溶性蛍光染料は、２，５−ビス（５−ｔｅｒｔ−ブチル−２−ベンゾオキサゾリル）１チオフェンである。ローダミンなどの蛍光染料をカチオン性ポリマーに結合させ、樹脂の一部として組み込んでもよい。
【００８３】
望ましい場合、本開示の組成物は、他の添加剤、例えば、指示薬、促進剤、界面活性剤、湿潤剤、酸化防止剤、酒石酸、キレート化剤、緩衝剤、及び当業者に明らかである他の類似成分を含有してもよい。加えて、医薬又は他の治療用物質を、光重合性組成物に任意で添加することができる。例としては、フッ化物供給源、増白剤類、抗カリエス剤類（例えば、キシリトール）、無機成分補給剤類（例えば、リン酸カルシウム化合物、並びにその他のカルシウム供給源及びホスフェート供給源）、酵素類、口臭清涼剤類、麻酔剤類、凝固剤類、酸中和剤類、化学療法剤類、免疫反応調整剤類、チキソトロープ類、ポリオール類、抗炎症剤類、抗菌剤類、抗カビ剤類、口内乾燥処理剤、減感剤類などの、多くの場合、歯科用組成物に使用されるタイプのものが挙げられるが、これらに限定されない。
【００８４】
上記の添加剤のうちの任意のものの組み合わせを用いてもよい。当業者であれば、所望される結果を達成するために、過度な実験を行うことなく、そのような添加剤のいずれか１種を選び、その量を選択することができる。
【００８５】
本明細書に記載の光重合性組成物材料はまた、未硬化で、硬化して、及び後硬化の物品として、種々の望ましい特性を示すことができる。光重合性組成物は、未硬化の時点では、１つ以上の付加製造デバイス（例えば、３Ｄプリンティングシステム）の要求事項及びパラメータに従う粘度プロファイルを有する。いくつかの事例では、本明細書に記載の光重合性組成物は、４０℃及び０．１［１／ｓ］の剪断速度で、４０ｍｍコーンプレート測定システムを使用するＴＡ  Ｉｎｓｔｒｕｍｅｎｔｓ  ＡＲ−Ｇ２磁気ベアリングレオメーターを用いて、以下の実施例試験方法に記載のＡＳＴＭ  Ｄ４２８７に従って測定して、未硬化時に、約０．１〜１，０００Ｐａ・ｓ、約０．１〜１００Ｐａ・ｓ、又は約１〜１０Ｐａ・ｓの動的粘度を呈する。いくつかの事例では、本明細書に記載の光重合性組成物は、未硬化時に、改変ＡＳＴＭ  Ｄ４２８７に従って測定したとき、約１０Ｐａ・ｓ未満の動的粘度を呈する。
【００８６】
物品及び方法
第２の態様では、本開示は物品を提供する。物品は、光重合性組成物の反応生成物を含み、光重合性組成物は、光重合性組成物の総重量を基準として、
（ａ）５０重量％〜９０重量％（両端の値を含む）の少なくとも１つのウレタン成分と、
（ｂ）５重量％〜５０重量％（両端の値を含む）の少なくとも１種の反応性希釈剤と、
（ｃ）０．１重量％〜５重量％（両端の値を含む）の光開始剤と、
（ｄ）存在する場合は０．００１重量％〜１重量％（両端の値を含む）の量の、任意の阻害剤と、
を含む。多くの実施形態では、物品の光重合性組成物は、以下に詳細に記載されるように、液槽重合される。
【００８７】
物品の形状は限定されず、フィルム又は成形一体型物品を含んでよい。例えば、フィルムは、第１の態様による光重合性組成物を鋳造した後、キャスト組成物を化学線にさらして光重合性組成物を重合させることによって、容易に調製することができる。多くの実施形態では、物品は、２つ以上の寸法のバリエーションが単一の一体型物品によってもたらされる、成形一体型物品を含む。例えば、物品は、１つ以上のチャネル、１つ以上のアンダーカット、１つ以上の穿孔、又はこれらの組み合わせを含み得る。このような特徴は、通常、従来の成形方法を使用して一体型物品において実現することは不可能である。選択される実施形態では、物品は、歯列矯正物品を含む。歯列矯正物品について、下記に更に詳細に説明する。
【００８８】
第３の態様では、本開示は、物品の製造方法を提供する。方法は、
（ｉ）光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む光重合性組成物を準備することと、
（ｉｉ）光重合性組成物を選択的に硬化させて物品を形成することと、
（ｉｉｉ）任意に、ステップ（ｉｉ）の後に残存する未重合ウレタン成分及び／又は反応性希釈剤を硬化させることと、
を含む。
【００８９】
多くの実施形態において、光重合性組成物は、紫外線、電子ビーム放射線、可視光線、又はこれらの組み合わせを含む、化学線を使用して、硬化される。更に、方法は、化学線又は熱を使用して物品を後硬化させることを更に含む。
【００９０】
付加製造方法において、方法は、（ｉｖ）ステップ（ｉ）及び（ｉｉ）を繰り返して多層を形成し、ステップ（ｉｉｉ）の前に３次元構造を含む物品を作製することを更に含む。特定の実施形態では、方法は、光重合性組成物の液槽重合を含む。液槽重合が採用される場合、放射線は、側壁又は底壁などの光重合性組成物を保持する容器（例えば、液槽）の壁を通過して方向付けられてよい。
【００９１】
硬化した状態の本明細書中に記載の光重合性組成物は、いくつかの実施形態では、１つ以上の所望の特性を示すことができる。「硬化した」状態の光重合性組成物は、少なくとも部分的に重合及び／又は架橋されている重合性成分を含む光重合性組成物を含むことができる。例えば、いくつかの例では、硬化した物品は、少なくとも約１０％重合又は架橋されているか、少なくとも約３０％重合又は架橋されている。いくつかの事例では、硬化した光重合性組成物は、少なくとも約５０％、少なくとも約７０％、少なくとも約８０％、又は少なくとも約９０％重合又は架橋されている。硬化した光重合性組成物はまた、約１０％〜約９９％重合又は架橋され得る。
【００９２】
本開示の光重合性組成物から作られた硬化した物品の適合性及び耐久性は、標準の引張試験、弾性率試験及び／又は伸び試験によってある程度判断することができる。光重合性組成物は通常、硬質化の後に、下記のパラメータの少なくとも１つによって特徴付けることができる。有利には、破断伸びは、通常、２５％以上、２７％以上、３０％以上、３２％以上、３５％以上、４０％以上、４５％以上、５０％以上、５５％以上、又は６０％以上、かつ２００％以下、１００％以下、９０％以下、８０％以下、又は７０％以下である。言い換えれば、硬化した物品の破断伸びは、２５％〜２００％の範囲であり得る。いくつかの実施形態では、破断伸びは、少なくとも３０％であり、かつ１００％以下である。極限引張強度は、ＡＳＴＭ  Ｄ６３８−１０に従ってそれぞれ決定したとき、通常、１５メガパスカル（ＭｅｇａＰａｓｃａｌ、ＭＰａ）以上、２０ＭＰａ以上、２５ＭＰａ以上、又は３０ＭＰａ以上であり、通常８０ＭＰａ以下である。ウレタン成分は物品の破断伸びに対して最大の効果を有するが、光重合性組成物の他の成分もまた破断伸びに影響し、例えば、反応性希釈剤の直鎖又は分枝の長さは、最終物品の破断伸びと正に相関する傾向がある。引張弾性率は、通常、ＡＳＴＭ  Ｄ６３８−１０に従って決定すると、２００ＭＰａ以上である。このような伸び特性は、例えば、試験片タイプＶを使用して、ＡＳＴＭ  Ｄ６３８−１０に概説されている方法によって測定することができる。上記の機械的特性は、適切な摩耗強度及び低い吸湿性と共に、弾力性及び可撓性を必要とする物品に特に適している。
【００９３】
本明細書に記載の光重合性組成物は、既知の技術によって混合することができる。いくつかの実施形態では、例えば、本明細書に記載の光重合性組成物を調製するための方法は、光重合性組成物の全て又は実質的に全ての成分を混合するステップと、混合物を加熱するステップと、任意に加熱した混合物を濾過するステップとを含む。混合物を軟化させることは、いくつかの実施形態では、約５０℃の温度又は約５０℃〜約８５℃の範囲の温度で行われる。いくつかの実施形態では、本明細書に記載の光重合性組成物は、組成物の全て又は実質的に全ての成分を反応容器に入れて、生じた混合物を約５０℃〜約８５℃の範囲の温度まで、攪拌しながら加熱することによって生産される。加熱及び攪拌は、混合物が実質的に均質化された状態に達するまで継続される。
【００９４】
物品の製作
上記のとおりに調製した後は、本開示の光重合性組成物を多様な付加製造プロセスに使用して、上記のようなフィルムのキャスティングを含む、様々な物品を作製することができる。３次元物品を作製するための一般化された方法１００を図１に示す。方法の各ステップについて、下記に詳細に説明する。まず、ステップ１１０では、所望の光重合性組成物（例えば、少なくとも１つのウレタン成分、少なくとも１種の反応性希釈剤、及び光開始剤を含む）を準備し、付加製造デバイスによって又は付加製造デバイス内で使用するためのリザーバー、カートリッジ、又は他の好適な容器内に導入する。付加製造デバイスは、ステップ１２０でコンピュータ化された設計命令のセットに従って、光重合性組成物を選択的に硬化する。ステップ１３０において、ステップ１１０及び／又はステップ１２０を繰り返して多層を形成し、３次元構造を含む物品（例えば、歯列矯正アライナー）を作製する。場合により、ステップ１４０において、未硬化の光重合性組成物を物品から除去し、更に任意に、ステップ１５０において、物品を追加の硬化に供して物品内の残りの未硬化の光重合性成分を重合させる。
【００９５】
本明細書に記載の３次元物品又は物体をプリントする方法は、１層ずつ重ねる方式により、本明細書に記載の光重合性組成物の複数の層から物品を形成することを含むことができる。更に、構築される材料組成物の層を、コンピュータ可読形式の３次元物品の画像に従って堆積させることができる。いくつか又は全ての実施形態で、光重合性組成物は、予め選択されたコンピュータ支援設計（computer aided design、ＣＡＤ）パラメータに従って堆積される。
【００９６】
加えて、本明細書に記載の３Ｄ物品を製造する方法は、いわゆる「光造形法／液槽重合」３Ｄプリンティング方法を含むことができることが理解される。３次元製造のための他の技法が知られており、本明細書に記載の用途で使用するために適切に改変されてもよい。より一般的には、３次元製作技法が次々と利用可能になってきている。そのような技法は全て、指定された物品特性にかなう製作粘度及び分解能を提供する限り、本明細書に記載の光重合性組成物と共に使用するように改変することができる。製作は、本明細書に記載の製作技術のいずれかを、単独で又は様々な組み合わせで使用し、３次元物体を表すデータを使用して行われてもよく、このデータは必要に応じて、特定のプリンティング技術又は他の製作技術に合わせてフォーマットし直すか、あるいは他の方法で改変することができる。
【００９７】
本明細書に記載の光重合性組成物から液槽重合（例えば、光造形法）を使用して３Ｄ物品を形成することは、完全に可能である。例えば、いくつかの事例では、３Ｄ物品をプリントする方法は、本明細書に記載の光重合性組成物を流体状態で容器内に保持し、容器内の光重合性組成物に選択的にエネルギーを加えて光重合性組成物の流体層の少なくとも一部分を凝固させ、それによって、３Ｄ物品の断面を画定する硬質化された層を形成することを含む。加えて、本明細書に記載の方法は、光重合性組成物の硬質化された層を上昇又は下降させて、未硬質化の光重合性組成物の新たな、つまり第２の流体層を容器内の流体の表面に提供し、続いて、容器内の光重合性組成物に再び選択的にエネルギーを加えて、光重合性組成物の新たな、つまり第２の流体層の少なくとも一部分を凝固させ、３Ｄ物品の第２の断面を画定する第２の凝固された層を形成することを更に含むことができる。更に、光重合性組成物を凝固させるためのエネルギーの印加によって、３Ｄ物品の第１及び第２の断面をｚ方向（つまり、上記の上昇又は下降の方向に相当する構築方向）に互いに結合又は接着することができる。更に、容器内の光重合性組成物に選択的にエネルギーを加えることは、光重合性組成物を硬化させるのに十分なエネルギーを有する、紫外線、可視放射線又は電子ビーム放射線などの化学線を加えることを含むことができる。本明細書に記載の方法はまた、昇降機のプラットフォームを昇降させることによって提供される光重合性組成物の流体の新たな層を平坦化することを含むことができる。このような平坦化は、いくつかの事例では、ワイパー又はローラー又はリコータビーズを利用することにより行うことができる。平坦化では、分注された材料を平らにして余分の材料を除去し、プリンタの支持プラットフォーム上に均一かつ円滑に露出した又は平らな上向きの面を作り出すことによって、１つ以上の層の厚みを、材料を硬化させる前に補正する。
【００９８】
３Ｄ物品を提供するために前述のプロセスを選択された回数だけ繰り返すことができることが、更に理解される。例えば、いくつかの事例では、このプロセスを「ｎ」回繰り返すことができる。更に、光重合性組成物の層に選択的にエネルギーを加えるステップなどの、本明細書に記載の方法の１つ以上のステップをコンピュータ可読形式の３Ｄ物品の画像に従って行うことができると理解される。好適な光造形プリンタには、３Ｄ  Ｓｙｓｔｅｍｓ，Ｒｏｃｋ  Ｈｉｌｌ，ＳＣから入手可能なＶｉｐｅｒ  Ｐｒｏ  ＳＬＡ及び、Ａｓｉｇａ  ＵＳＡ，Ａｎａｈｅｉｍ  Ｈｉｌｌｓ，ＣＡから入手可能なＡｓｉｇａ  Ｐｉｃｏ  Ｐｌｕｓ３９が含まれる。
【００９９】
図２は、本明細書に記載の光重合性組成物及び方法と共に使用されてよい光造形装置（stereolithography apparatus、「ＳＬＡ」）の例を示す。一般に、ＳＬＡ  ２００は、レーザ２０２、光学素子２０４、ステアリングレンズ２０６、昇降機２０８、プラットフォーム２１０、及び、直線状縁部２１２を、光重合性組成物で満たされた液槽２１４内に含んでもよい。動作中、レーザ２０２が光重合性組成物の表面にわたって操縦されて光重合性組成物の断面が硬化され、その後、昇降機２０８がプラットフォーム２１０をわずかに降下させ、別の断面を硬化させる。直線状縁部２１２が層と層の間の硬化した組成物の表面を掃引して、新しい層を追加する前に表面を平滑化及び正規化してもよい。他の実施形態では、光重合性組成物の上面に１層ずつ物品が描かれる間に、液槽２１４に液体の樹脂を、ゆっくりと満たしてもよい。
【０１００】
関連技術である、デジタル光処理（Digital Light Processing、「ＤＬＰ」）による液槽重合はまた、硬化性ポリマー（例えば、光重合性組成物）の容器を使用する。しかしながら、ＤＬＰに基づくシステムでは、硬化性材料の上に２次元の断面を投影して、投影されたビームに直交する平面全体の所望の部分を一度に硬化させる。本明細書に記載の光重合性組成物と共に使用するように改変されてもよい硬化性ポリマー系は全て、本明細書で使用するとき「液槽重合系」という用語の範囲内にあることが意図される。特定の実施形態では、例えば、米国特許第９，２０５，６０１号及び同第９，３６０，７５７号（両方ともＤｅＳｉｍｏｎｅ  ｅｔ  ａｌ．）に記載されているように、連続モードでの使用に適合した装置、例えば、Ｃａｒｂｏｎ  ３Ｄ，Ｉｎｃ．（Ｒｅｄｗｏｏｄ  Ｃｉｔｙ，ＣＡ）から市販されている装置が用いられてもよい。
【０１０１】
図５を参照すると、本明細書に記載の光重合性組成物及び方法と共に使用されてよい別のＳＬＡ装置の概略図が提供されている。一般に、装置５００は、レーザ５０２、光学素子５０４、ステアリングレンズ５０６、昇降機５０８、及びプラットフォーム５１０を、光重合性組成物５１９で満たされた液槽５１４内に含んでよい。動作中、レーザ５０２は、液槽５１４の壁５２０（例えば、床）を通って光重合性組成物に導かれ、光重合性組成物５１９の断面を硬化させて、物品５１７を形成し、その後、昇降機５０８がプラットフォーム５１０をわずかに上昇させ、別の断面が硬化される。
【０１０２】
より一般的には、光重合性組成物は、通常、紫外線、電子ビーム放射線、可視放射線、又はこれらの任意の組み合わせなどの化学線を使用して硬化される。当業者は、過度の実験を行うことなく、特定の用途に好適な放射線源及び波長の範囲を選択することができる。
【０１０３】
３Ｄ物品は、形成された後に、通常、付加製造装置から取り外されて洗浄される（例えば、未硬化光重合性組成物の一部を溶解するが、硬化した固体状態物品（例えば、素地）は溶解しない溶媒中での超音波洗浄、泡沫洗浄又は噴霧洗浄）。物品を洗浄し、物品表面の未硬化物を除去するために、任意の他の従来的方法を利用してもよい。この段階で、３次元物品は通常、方法１００の残りの任意のステップでの取り扱いのための十分な生強度を有する。
【０１０４】
本開示の特定の実施形態では、ステップ１２０で得られる形成物品は収縮し（すなわち、体積が減少し）、（任意の）ステップ１５０の後の物品の寸法が予想よりも小さくなることが予想される。例えば、硬化した物品は、体積が５％未満、４％未満、３％未満、２％未満、又は更には１％未満収縮することがあり、任意の後硬化時に体積が約６〜８％収縮する物品をもたらす他の組成物とは対照的である。体積収縮率の量は、通常、最終的な物体の形状に著しい歪みをもたらすことはない。したがって、硬化された最終的な物品のデジタル表現の中の寸法は、この収縮を補償する全体的な倍率に従って拡大されてもよいことが、特に企図される。例えば、いくつかの実施形態では、デジタルの物品表現の少なくとも一部は、プリントされた装具の所望のサイズの少なくとも１０１％、いくつかの実施形態では少なくとも１０２％、いくつかの実施形態では少なくとも１０４％、いくつかの実施形態では少なくとも１０５％、いくつかの実施形態では少なくとも１１０％であり得る。
【０１０５】
全体的な倍率は、上記ステップ１１０及び１２０に従って較正用部品を作製することにより、所与の光重合性組成物調合について計算することができる。較正物品の寸法は、後硬化の前に測定することができる。
【０１０６】
一般に、ステップ１２０の初期付加製造によって形成された３次元物品は、上述したように、完全には硬化しておらず、このことは、洗浄後であっても組成物中の光重合性材料の全てが重合しているわけではないことを意味する。いくらかの未硬化光重合性材料は、通常、洗浄プロセス（例えば、任意のステップ１４０）中に、プリントされた物品の表面から除去される。物品表面、及びバルク物品そのものが、通常、未硬化光重合性材料を依然として保持しており、更なる硬化を示唆している。残留未硬化光重合性組成物を除去することは、物品が以降に後硬化されるときに、好ましくなく物品上で直接硬化することによる未硬化の残留光重合性組成物を最小限に抑える上で特に有用である。
【０１０７】
更なる硬化は、更なる化学線放射、加熱、又はその両方によって行うことができる。化学線への暴露は、約１０分〜６０分超の範囲の時間にわたる、任意の好都合な放射源、一般には、紫外線、可視放射線、及び／又は電子ビーム放射線により行ってよい。加熱は一般に、不活性雰囲気下で、約１０分〜６０分超の範囲の時間、約７５〜１５０℃の範囲の温度で行われる。紫外線と熱エネルギーとを組み合わせる、いわゆる後硬化オーブンは、ステップ１５０の後硬化プロセスでの使用に特に好適である。一般に、後硬化は、後硬化されていない同じ３次元物品に比較して、３次元物品の機械的特性及び安定性を向上させる。
【０１０８】
プリントされた装具３００として透明トレイアライナーを作製する一般的な方法を以下に記載する。ただし、類似の技法及び本開示の光重合性組成物を使用して、他の歯科及び歯列矯正物品を作製することができる。代表例としては、国際出願公開第２０１６／１０９６６０号（Ｒａｂｙ  ｅｔ  ａｌ．）に記載の咬合窓を有する取り外し可能な装具、米国特許公開第２０１４／０３５６７９９号（Ｃｉｎａｄｅｒ  ｅｔ  ａｌ．）に記載の口蓋床を備えた取り外し可能な装具、及び国際出願第２０１６／１４８９６０号及び同第２０１６／１４９００７号（Ｏｄａ  ｅｔ  ａｌ．）、並びに米国特許公開第２００８／０２４８４４２号（Ｃｉｎａｄｅｒ  ｅｔ  ａｌ．）に記載の弾性ポリマー歯列弓部材が挙げられるが、これらに限定されない。更に、光重合性組成物は、国際公開第２０１５／０９４８４２（Ｐａｅｈｌ  ｅｔ  ａｌ．）及び米国特許出願公開第２０１１／００９１８３２号（Ｋｉｍ  ｅｔ  ａｌ．）に記載のものなどの間接ボンディングトレイの作製、並びに、クラウン、ブリッジ、ベニア、インレー、オンレー、充填材、及びプロテーゼ（例えば、部分義歯又は総義歯）を非限定的に含む他の歯科用物品に使用することができる。他の歯列矯正装具及びデバイスとしては、歯列矯正ブラケット、頬面管、下側リテーナ、歯列矯正バンド、クラスＩＩ及びクラスＩＩＩ矯正器、睡眠時無呼吸症デバイス、開口器、ボタン、クリート、並びにその他の付属デバイスが挙げられるが、これらに限定されない。
【０１０９】
あるいは、光重合性組成物は、航空宇宙、アニメーション及び娯楽、建築及び芸術、自動車、消費財及び包装、教育、エレクトロニクス、補聴器、スポーツ用品、宝飾品、医療、製造などの他の産業において使用することができる。
【０１１０】
光重合性組成物による歯列矯正装具の製作
物品の特に興味深い１つの実装形態の概要を図３に示す。付加製造物品３００は透明トレイアライナーであり、患者の歯の一部又は全部にわたって取り外し可能な態様で配置することができる。いくつかの実施形態では、装具３００は、複数の段階的調整装具のうちの１つである。装具３００は、内部空洞を有するシェルを含んでよい。内部空洞は、歯を受け入れ、１つの歯の配列から連続する歯の配列に弾性的に再配置するように形成される。内部空洞は複数の受け部を含んでよく、その各々は、患者の歯列弓のそれぞれの歯と接続し、受け入れるようになっている。隣接する受け部の付近の領域は互いに連通し得るが、受け部は空洞の長さに沿って互いに離隔される。いくつかの実施形態では、シェルは上顎又は下顎に存在する全ての歯に嵌合する。通常、歯のうちの特定の１つのみが再配置され、他の歯は、その歯又は治療対象の歯に対して弾性的な再配置力を加えながら歯科装具を所定の位置に保持する基部又はアンカーの領域を提供することになる。
【０１１１】
患者の歯の位置決めを容易にするために、受け部の少なくとも１つは、患者の対応する歯に対して整列していなくてもよい。このように、装具３００は、装具３００が患者によって装着されているときに患者の対応する歯に回転力及び／又は並進力を加えるように構成されてもよい。いくつかの特定の例では、装具３００は、圧縮的又は直線的力のみを付与するように構成されてもよい。同じ例又は異なる例では、装具３００は、受け部内の歯の１つ以上に並進力を加えるように構成されてもよい。
【０１１２】
いくつかの実施形態では、装具３００のシェルは上顎又は下顎に存在する一部又は全ての前方歯にわたって嵌合する。通常、歯のうちの特定の１つのみが再配置され、他の歯は、その歯又は再配置される歯に対して弾性的な再配置力を加えながら装具を所定の位置に保持する基部又はアンカーの領域を提供することになる。したがって、装具３００は、いずれの受け部も、歯の現在の位置を維持するために特定の位置での歯の保定を容易にする形状になるように設計することができる。
【０１１３】
本開示の光重合性組成物を使用して歯列矯正装具を形成する方法４００は、図４に概要を示す全体的な一般的なステップを含み得る。プロセスの個々の態様について、下記で更に詳細に説明する。プロセスは、患者の歯を再配置する治療計画を形成することを含む。簡潔に説明すると、治療計画は、患者の歯の初期配列を表すデータを得ること（ステップ４１０）を含むことができ、これは通常、治療開始に先立って患者の歯の圧痕又は走査画像を得ることを含む。治療計画はまた、患者の前方歯及び後方歯の所望の最終配列又は目標配列を特定すること（ステップ４２０）、及び、少なくとも前方歯を初期の配列から治療経路に沿って選択された最終配列又は目標配列に向けて移動させるための、計画された複数の連続的又は中継的な歯の配列を特定すること（ステップ４３０）を含む。１つ以上の装具を治療計画に基づいて仮想的に設計し（ステップ４４０）、その装具設計を表す画像データを、ＳＴＬフォーマット又は他の適切なコンピュータ処理可能フォーマットで付加製造デバイス（例えば、３Ｄプリンタシステム）にエクスポートすることができる（ステップ４５０）。付加製造デバイス内に保持された本開示の光重合性組成物を使用して、装具を製造することができる（ステップ４６０）。
【０１１４】
いくつかの実施形態では、本開示の少なくともある特定の態様に従って、（例えば、非一時的）機械可読媒体が、物品の付加製造に用いられる。データは、通常、機械可読媒体に保存される。データは、物品の３次元モデルを表し、このモデルには、付加製造機器（例えば、３Ｄプリンタ、製造デバイスなど）とインタフェースする少なくとも１つのコンピュータプロセッサによってアクセスできる。このデータを使用して、光重合性組成物の反応生成物を含む物品を付加製造機器に作製させ、この光重合性組成物は、光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む。特定の実施形態では、物品は、歯列矯正物品である。好ましくは、物品は、２５％以上の破断伸びを有する。
【０１１５】
物品を表すデータは、コンピュータ支援設計（ＣＡＤ）データなどのコンピュータモデリングを使用して生成されてもよい。（例えば、ポリマー）物品の設計を表す画像データは、ＳＴＬフォーマットで、又は任意の他の適切なコンピュータ処理可能なフォーマットで、付加製造機器にエクスポートすることができる。３次元オブジェクトを走査するための走査方法も、物品を表すデータの作成に使用することができる。データを取得するための１つの例示的な技法は、デジタル走査である。Ｘ線写真、レーザ走査、コンピュータ断層撮影（computed tomography、ＣＴ）、磁気共鳴映像法（magnetic resonance imaging、ＭＲＩ）、及び超音波画像診断を含む、任意の他の好適な走査技法を、物品を走査するために使用できる。他の可能な走査方法が、例えば米国特許出願公開第２００７／００３１７９１号（Ｃｉｎａｄｅｒ，Ｊｒ．，ｅｔ  ａｌ．）に記載されている。走査オペレーションからの生データ、及び生データから導出した物品を表わすデータの両方を含み得る初期デジタルデータセットを処理して、任意の周囲構造（例えば、物品用支持具）から物品の設計を分割することができる。物品が歯列矯正物品である実施形態では、走査技術は、例えば、患者の口腔を走査して患者の歯列矯正物品をカスタマイズすることを含んでよい。
【０１１６】
多くの場合、機械可読媒体は、コンピューティングデバイスの一部として提供される。コンピューティングデバイスは、１つ以上のプロセッサ、揮発性メモリ（ＲＡＭ）、機械可読媒体を読み取るためのデバイス、並びに、例えば、ディスプレイ、キーボードなどの入力／出力デバイス、及びポインティングデバイスを有し得る。更に、コンピューティングデバイスは、オペレーティングシステム及び他のアプリケーションソフトウェアなどの他のソフトウェア、ファームウェア、又はこれらの組み合わせも含み得る。コンピューティングデバイスは、例えば、ワークステーション、ラップトップ、携帯情報端末（ＰＤＡ）、サーバ、メインフレーム又は任意の他の汎用若しくは特定用途向けコンピューティングデバイスであってもよい。コンピューティングデバイスは、コンピュータ可読媒体（例えば、ハードドライブ、ＣＤ−ＲＯＭ、又はコンピュータメモリなど）から実行可能なソフトウェアの命令を読み出してもよく、又は別のネットワーク化コンピュータなどの、コンピュータに論理的に接続された別のソースからの命令を受信してもよい。図１０を参照すると、コンピューティングデバイス１０００は、多くの場合、内部プロセッサ１０８０、ディスプレイ１１００（例えば、モニタ）、並びにキーボード１１４０及びマウス１１２０などの１つ以上の入力デバイスを含む。図１０では、アライナー１１３０が、ディスプレイ１１００に表示されている。
【０１１７】
図６を参照すると、特定の実施形態では、本開示はシステム６００を提供する。システム６００は、物品（例えば、図１０のディスプレイ１１００に表示されているようなアライナー１１３０）の３Ｄモデル６１０を表示するディスプレイ６２０と、ユーザーにより選択された３Ｄモデル６１０に応じて、物品６６０の物理的オブジェクトを３Ｄプリンタ／付加製造デバイス６５０に作製させる、１つ以上のプロセッサ６３０と、を含む。多くの場合、入力デバイス６４０（例えば、キーボード及び／又はマウス）は、特にユーザーが３Ｄモデル６１０を選択するために、ディスプレイ６２０及び少なくとも１つのプロセッサ６３０と共に使用される。物品６６０は、光重合性組成物の反応生成物を含み、光重合性組成物は、光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む。
【０１１８】
図７を参照すると、プロセッサ７２０（又は２つ以上のプロセッサ）は、機械可読媒体７１０（例えば、非一時的媒体）、３Ｄプリンタ／付加製造デバイス７４０、及び任意にユーザーが見るためのディスプレイ７３０のそれぞれと通信する。３Ｄプリンタ／付加製造デバイス７４０は、機械可読媒体７１０から、物品７５０（例えば、図１０のディスプレイ１１００に示すようなアライナー１１３０）の３Ｄモデルを表すデータを提供するプロセッサ７２０からの命令に基づいて、１つ以上の物品７５０を製造するように構成されている。
【０１１９】
図８を参照すると、例えば、限定するものではないが、付加製造方法は、（例えば、非一時的）機械可読媒体から、本開示の少なくとも１つの実施形態による物品の３Ｄモデルを表すデータを取り出すこと８１０を含む。方法は、１つ以上のプロセッサによって、データを使用して製造デバイスとインタフェースする付加製造アプリケーションを実行すること８２０と、製造デバイスによって、物品の物理的オブジェクトを生成すること８３０と、を更に含む。付加製造機器は、光重合性組成物を選択的に硬化して物品を形成することができる。物品は、光重合性組成物の反応生成物を含み、光重合性組成物は、光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む、反応生成物を含む。１つ以上の様々な任意選択の後処理ステップ８４０を実行してもよい。通常、残留未重合光重合性成分を硬化させることができる。特定の実施形態では、物品は、歯列矯正物品を含む。更に、図９を参照すると、物品の製造方法は、１つ以上のプロセッサを有する製造デバイスによって、物品の複数の層を規定するデータを含むデジタルオブジェクトを受信すること９１０と、付加製造プロセスによる製造デバイスを用いて、このデジタルオブジェクトに基づく物品を生成すること９２０と、を含む。この場合も、物品に後処理９３０の１つ以上のステップを実施してもよい。
【０１２０】
本開示の選択された実施形態
実施形態１は、光重合性組成物である。光重合性組成物は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。
【０１２１】
実施形態２は、少なくとも１つのウレタン成分が、光重合性組成物の総重量の６０重量％〜８０重量％（両端の値を含む）の量で存在する、実施形態１に記載の光重合性組成物である。
【０１２２】
実施形態３は、化合物の主鎖からの全ての分枝が、存在する場合は２００ｇ／ｍｏｌ以下のＭｎを有することを条件として、少なくとも１つのウレタン成分が、化合物の主鎖中に１つ以上のウレタン官能基を有し数平均分子量が１，０００グラム／モル（ｇ／ｍｏｌ）以上である高数平均分子量（Ｍｎ）ウレタン成分を含む、実施形態１又は実施形態２に記載の光重合性組成物である。
【０１２３】
実施形態４は、少なくとも１つのウレタン成分が、８０重量％以上、８５重量％以上、９０重量％以上、又は９５重量％以上の高Ｍｎウレタン成分を含む、実施形態３に記載の光重合性組成物である。
【０１２４】
実施形態５は、少なくとも１つのウレタン成分が、化合物の主鎖に１つ以上のウレタン官能基を有する低Ｍｎウレタン成分を更に含み、２つの反応性基及び／又は分枝間の任意の１つ以上の直鎖状部分のＭｎが１，０００ｇ／ｍｏｌ未満であることを条件として、１）１００ｇ／ｍｏｌ以上、かつ１，０００ｇ／ｍｏｌ未満の数平均分子量、又は２）１００ｇ／ｍｏｌ以上、かつ２，０００ｇ／ｍｏｌ以下のＭｎのいずれかを有する、実施形態３又は実施形態４に記載の光重合性組成物である。
【０１２５】
実施形態６は、少なくとも１つのウレタン成分が、２０重量％以下、１６重量％以下、１１重量％以下、９重量％以下、又は６重量％以下の低Ｍｎウレタン成分を含む、実施形態５に記載の光重合性組成物である。
【０１２６】
実施形態７は、高Ｍｎウレタン成分と低Ｍｎウレタン成分との比が、高Ｍｎウレタン成分対低Ｍｎウレタン成分９５：５〜高Ｍｎウレタン成分対低Ｍｎウレタン成分８０：２０の範囲である、実施形態５又は実施形態６に記載の光重合性組成物である。
【０１２７】
実施形態８は、少なくとも１つのウレタン成分が、ウレタン（メタ）アクリレート、ウレタンアクリルアミド、又はこれらの組み合わせを含み、少なくとも１つのウレタン成分が、アルキル、ポリアルキレン、ポリアルキレンオキシド、アリール、ポリカーボネート、ポリエステル、ポリアミド、及びこれらの組み合わせから選択される連結基を含む、実施形態１〜７のいずれか１つに記載の光重合性組成物である。
【０１２８】
実施形態９は、少なくとも１つのウレタン成分が、ポリアルキレンオキシド連結基、ポリアミド連結基、又はこれらの組み合わせを含むウレタン（メタ）アクリレートを含む、実施形態１〜８のいずれか１つに記載の光重合性組成物である。
【０１２９】
実施形態１０は、少なくとも１種の反応性希釈剤が、２００グラム／モル〜４００グラム／モル（両端の値を含む）の分子量を有する、実施形態１〜９のいずれか１つに記載の光重合性組成物である。
【０１３０】
実施形態１１は、少なくとも１種の反応性希釈剤が、（メタ）アクリレート、ポリアルキレンオキシドジ（メタ）アクリレート、アルカンジオールジ（メタ）アクリレート、又はこれらの組み合わせを含む、実施形態１〜１０のいずれか１つに記載の光重合性組成物である。
【０１３１】
実施形態１２は、少なくとも１種の反応性希釈剤が、（メタ）アクリレートを含む、実施形態１〜１１のいずれか１つに記載の光重合性組成物である。
【０１３２】
実施形態１３は、多官能性成分から本質的になる、実施形態１〜１２のいずれか１つに記載の光重合性組成物である。
【０１３３】
実施形態１４は、単官能性成分を含まない、実施形態１〜１３のいずれか１つに記載の光重合性組成物である。
【０１３４】
実施形態１５は、２５重量％〜５０重量％（両端の値を含む）の少なくとも１種の反応性希釈剤を含む、実施形態１〜１４のいずれか１つに記載の光重合性組成物である。
【０１３５】
実施形態１６は、０．０１重量％〜１重量％（両端の値を含む）の吸収調整剤を更に含む、実施形態１〜１５のいずれか１つに記載の光重合性組成物である。
【０１３６】
実施形態１７は、０．１［１／ｓ］の剪断速度で４０ｍｍコーンプレート測定システムを使用する磁気ベアリングレオメーターを用いて決定して、４０℃の温度で１０Ｐａ・ｓ以下の粘度を有する、実施形態１〜１６のいずれか１つに記載の光重合性組成物である。
【０１３７】
実施形態１８は、少なくとも１種のフィラーを更に含む、実施形態１〜１７のいずれか１つに記載の光重合性組成物である。
【０１３８】
実施形態１９は、シリカ、アルミナ、ジルコニア、及び不連続繊維から選択される少なくとも１種のフィラーを更に含む、実施形態１〜１８のいずれか１つに記載の光重合性組成物である。
【０１３９】
実施形態２０は、不連続繊維が、炭素、セラミック、ガラス、又はこれらの組み合わせを含む、実施形態１９に記載の光重合性組成物である。
【０１４０】
実施形態２１は、光重合性組成物の反応生成物を含む物品である。光重合性組成物は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。
【０１４１】
実施形態２２は、複数の層を含む、実施形態２１に記載の物品である。
【０１４２】
実施形態２３は、フィルム又は成形一体型物品を含む、実施形態２１又は実施形態２２に記載の物品である。
【０１４３】
実施形態２４は、歯列矯正物品を含む、実施形態２１〜２３のいずれか１つに記載の物品である。
【０１４４】
実施形態２５は、１つ以上のチャネル、１つ以上のアンダーカット、１つ以上の穿孔、又はこれらの組み合わせを含む、実施形態２１〜２４のいずれか１つに記載の物品である。
【０１４５】
実施形態２６は、２５％以上の破断伸びを呈する、実施形態２１〜２５のいずれか１つに記載の物品である。
【０１４６】
実施形態２７は、ＡＳＴＭ  Ｄ６３８−１０に従って決定したとき、２０メガパスカル（ＭＰａ）以上の引張強度を呈する、実施形態２１〜２６のいずれか１つに記載の物品である。
【０１４７】
実施形態２８は、ＡＳＴＭ  Ｄ６３８−１０に従って決定したとき、２００ＭＰａ以上の弾性率を呈する、実施形態２１〜２７のいずれか１つに記載の物品である。
【０１４８】
実施形態２９は、少なくとも１つのウレタン成分が、光重合性組成物の総重量の６０重量％〜８０重量％（両端の値を含む）の量で、光重合性組成物中に存在する、実施形態２１〜２８のいずれか１つに記載の物品である。
【０１４９】
実施形態３０は、化合物の主鎖からの全ての分枝が、存在する場合は２００ｇ／ｍｏｌ以下のＭｎを有することを条件として、少なくとも１つのウレタン成分が、化合物の主鎖中に１つ以上のウレタン官能基を有し数平均分子量が１，０００グラム／モル（ｇ／ｍｏｌ）以上である高数平均分子量（Ｍｎ）ウレタン成分を含む、実施形態２１〜２９のいずれか１つに記載の物品である。
【０１５０】
実施形態３１は、少なくとも１つのウレタン成分が、８０重量％以上、８５重量％以上、９０重量％以上、又は９５重量％以上の高Ｍｎウレタン成分を含む、実施形態３０に記載の物品である。
【０１５１】
実施形態３２は、少なくとも１つのウレタン成分が、化合物の主鎖に１つ以上のウレタン官能基を有する低Ｍｎウレタン成分を更に含み、２つの反応性基及び／又は分枝間の任意の１つ以上の直鎖状部分のＭｎが１，０００ｇ／ｍｏｌ未満であることを条件として、１）１００ｇ／ｍｏｌ以上、かつ１，０００ｇ／ｍｏｌ未満の数平均分子量、又は  ２）１００ｇ／ｍｏｌ以上、かつ２，０００ｇ／ｍｏｌ以下のＭｎのいずれかを有する、実施形態３０又は実施形態３１に記載の物品である。
【０１５２】
実施形態３３は、少なくとも１つのウレタン成分が、２０重量％以下、１６重量％以下、１１重量％以下、９重量％以下、又は６重量％以下の低Ｍｎウレタン成分を含む、実施形態３２に記載の物品である。
【０１５３】
実施形態３４は、高Ｍｎウレタン成分と低Ｍｎウレタン成分との比が、高Ｍｎウレタン成分対低Ｍｎウレタン成分９５：５〜高Ｍｎウレタン成分対低Ｍｎウレタン成分８０：２０の範囲である、実施形態３２又は実施形態３３に記載の物品である。
【０１５４】
実施形態３５は、少なくとも１つのウレタン成分が、ウレタン（メタ）アクリレート、ウレタンアクリルアミド、又はこれらの組み合わせを含み、少なくとも１つのウレタン成分が、アルキル、ポリアルキレン、ポリアルキレンオキシド、アリール、ポリカーボネート、ポリエステル、ポリアミド、及びこれらの組み合わせから選択される連結基を含む、実施形態２１〜３４のいずれか１つに記載の物品である。
【０１５５】
実施形態３６は、少なくとも１つのウレタン成分が、ポリアルキレンオキシド連結基、ポリアミド連結基、又はこれらの組み合わせを含むウレタン（メタ）アクリレートを含む、実施形態２１〜３５のいずれか１つに記載の物品である。
【０１５６】
実施形態３７は、少なくとも１つのウレタン成分が、２つのウレタン成分を含む、実施形態２１〜３６のいずれかに記載の物品である。
【０１５７】
実施形態３８は、少なくとも１種の反応性希釈剤が、２００グラム／モル〜４００グラム／モル（両端の値を含む）の分子量を有する、実施形態２１〜３７のいずれかに記載の物品である。
【０１５８】
実施形態３９は、少なくとも１種の反応性希釈剤が、（メタ）アクリレート、ポリアルキレンオキシドジ（メタ）アクリレート、アルカンジオールジ（メタ）アクリレート、又はこれらの組み合わせを含む、実施形態２１〜３８のいずれか１つに記載の物品である。
【０１５９】
実施形態４０は、少なくとも１種の反応性希釈剤が、（メタ）アクリレートを含む、実施形態２１〜３９のいずれか１つに記載の物品である。
【０１６０】
実施形態４１は、光重合性組成物が、多官能性成分から本質的になる、実施形態２１〜４０のいずれか１つに記載の物品である。
【０１６１】
実施形態４２は、光重合性組成物が、単官能性成分を含まない、実施形態２１〜４１のいずれか１つに記載の物品である。
【０１６２】
実施形態４３は、光重合性組成物が、２５重量％〜５０重量％（両端の値を含む）の少なくとも１種の反応性希釈剤を含む、実施形態２１〜４２のいずれか１つに記載の物品である。
【０１６３】
実施形態４４は、光重合性組成物が、０．０１重量％〜１重量％（両端の値を含む）の吸収調整剤を更に含む、実施形態２１〜４３のいずれか１つに記載の物品である。
【０１６４】
実施形態４５は、光重合性組成物が、０．１［１／ｓ］の剪断速度で４０ｍｍコーンプレート測定システムを使用する磁気ベアリングレオメーターを用いて決定して、４０℃の温度で１０Ｐａ・ｓ以下の粘度を有する、実施形態２１〜４４のいずれか１つに記載の物品である。
【０１６５】
実施形態４６は、少なくとも１種のフィラーを更に含む、実施形態２１〜４５のいずれか１つに記載の物品である。
【０１６６】
実施形態４７は、シリカ、アルミナ、ジルコニア、及び不連続繊維から選択される少なくとも１種のフィラーを更に含む、実施形態２１〜４６のいずれか１つに記載の物品である。
【０１６７】
実施形態４８は、不連続繊維が、炭素、セラミック、ガラス、又はこれらの組み合わせを含む、実施形態４７に記載の物品である。
【０１６８】
実施形態４９は、物品の製造方法である。方法は、（ｉ）光重合性組成物を準備することと、（ｉｉ）光重合性組成物を選択的に硬化させて物品を形成することと、を含む。方法はまた、任意に、（ｉｉｉ）ステップ（ｉｉ）の後に残存する未重合ウレタン成分及び／又は反応性希釈剤を硬化することも含む。光重合性組成物は、光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含む。
【０１６９】
実施形態５０は、（ｉｖ）ステップ（ｉ）及び（ｉｉ）を繰り返して多層を形成し、ステップ（ｉｉｉ）の前に３次元構造を有する物品を作製することを更に含む、実施形態４９に記載の方法である。
【０１７０】
実施形態５１は、光重合性組成物が、紫外線、電子ビーム放射線、可視放射線、又はこれらの組み合わせを含む化学線を使用して硬化される、実施形態４９又は実施形態５０に記載の方法である。
【０１７１】
実施形態５２は、放射線が、光重合性組成物を保持する容器の壁を通って方向付けられる、実施形態５１に記載の方法である。
【０１７２】
実施形態５３は、光重合性組成物が、光重合性組成物を保持する容器の床を通して硬化される、実施形態４９〜５１のいずれか１つに記載の方法である。
【０１７３】
実施形態５４は、化学線又は熱を用いて、物品を後硬化させることを更に含む、実施形態４９〜５３のいずれか１つに記載の方法である。
【０１７４】
実施形態５５は、光重合性組成物の液槽重合を含む、実施形態４９〜５４のいずれか１つに記載の方法である。
【０１７５】
実施形態５６は、物品が、フィルム又は成形一体型物品を含む、実施形態４９〜５５のいずれか１つに記載の方法である。
【０１７６】
実施形態５７は、物品が、歯列矯正物品を含む、実施形態４９〜５６のいずれか１つに記載の方法である。
【０１７７】
実施形態５８は、物品が、１つ以上のチャネル、１つ以上のアンダーカット、１つ以上の穿孔、又はこれらの組み合わせを含む、実施形態４９〜５７のいずれか１つに記載の方法である。
【０１７８】
実施形態５９は、物品が、２５％以上の破断伸びを含む、実施形態４９〜５８のいずれか１つに記載の方法である。
【０１７９】
実施形態６０は、ＡＳＴＭ  Ｄ６３８−１０に従って決定したとき、物品が２０メガパスカル（ＭＰａ）以上の引張強度を呈する、実施形態４９〜５９のいずれか１つに記載の方法である。
【０１８０】
実施形態６１は、ＡＳＴＭ  Ｄ６３８−１０に従って決定したとき、物品が２００ＭＰａ以上の弾性率を呈する、実施形態４９〜６０のいずれか１つに記載の方法である。
【０１８１】
実施形態６２は、少なくとも１つのウレタン成分が、光重合性組成物の総重量の６０重量％〜８０重量％（両端の値を含む）の量で光重合性組成物中に存在する、実施形態４９〜６１のいずれか１つに記載の方法である。
【０１８２】
実施形態６３は、化合物の主鎖からの全ての分枝が、存在する場合は２００ｇ／ｍｏｌ以下のＭｎを有することを条件として、少なくとも１つのウレタン成分が、化合物の主鎖中に１つ以上のウレタン官能基を有し数平均分子量が１，０００グラム／モル（ｇ／ｍｏｌ）以上である高数平均分子量（Ｍｎ）ウレタン成分を含む、実施形態４９〜６２のいずれか１つに記載の方法である。
【０１８３】
実施形態６４は、少なくとも１つのウレタン成分が、８０重量％以上、８５重量％以上、９０重量％以上、又は９５重量％以上の高Ｍｎウレタン成分を含む、実施形態６３に記載の方法である。
【０１８４】
実施形態６５は、少なくとも１つのウレタン成分が、化合物の主鎖に１つ以上のウレタン官能基を有する低Ｍｎウレタン成分を更に含み、２つの反応性基及び／又は分枝間の任意の１つ以上の直鎖状部分のＭｎが１，０００ｇ／ｍｏｌ未満であることを条件として、１）１００ｇ／ｍｏｌ以上、かつ１，０００ｇ／ｍｏｌ未満の数平均分子量、又は２）１００ｇ／ｍｏｌ以上、かつ２，０００ｇ／ｍｏｌ以下のＭｎのいずれかを有する、実施形態６３又は実施形態６４に記載の方法である。
【０１８５】
実施形態６６は、少なくとも１つのウレタン成分が、２０重量％以下、１６重量％以下、１１重量％以下、９重量％以下、又は６重量％以下の低Ｍｎウレタン成分を含む、実施形態６５に記載の方法である。
【０１８６】
実施形態６７は、高Ｍｎウレタン成分と低Ｍｎウレタン成分との比が、高Ｍｎウレタン成分対低Ｍｎウレタン成分９５：５〜高Ｍｎウレタン成分対低Ｍｎウレタン成分８０：２０の範囲である、実施形態６３又は実施形態６６に記載の方法である。
【０１８７】
実施形態６８は、少なくとも１つのウレタン成分が、ウレタン（メタ）アクリレート、ウレタンアクリルアミド、又はこれらの組み合わせを含み、少なくとも１つのウレタン成分が、アルキル、ポリアルキレン、ポリアルキレンオキシド、アリール、ポリカーボネート、ポリエステル、ポリアミド、及びこれらの組み合わせから選択される連結基を含む、実施形態４９〜６７のいずれか１つに記載の方法である。
【０１８８】
実施形態６９は、少なくとも１つのウレタン成分が、ポリアルキレンオキシド連結基、ポリアミド連結基、又はこれらの組み合わせを含むウレタン（メタ）アクリレートを含む、実施形態４９〜６８のいずれか１つに記載の方法である。
【０１８９】
実施形態７０は、少なくとも１種の反応性希釈剤が、２００グラム／モル〜４００グラム／モル（両端の値を含む）の分子量を有する、実施形態４９〜６９のいずれか１つに記載の方法である。
【０１９０】
実施形態７１は、少なくとも１種の反応性希釈剤が、（メタ）アクリレート、ポリアルキレンオキシドジ（メタ）アクリレート、アルカンジオールジ（メタ）アクリレート、又はこれらの組み合わせを含む、実施形態４９〜７０のいずれか１つに記載の方法である。
【０１９１】
実施形態７２は、少なくとも１種の反応性希釈剤が、（メタ）アクリレートを含む、実施形態４９〜７１のいずれか１つに記載の方法である。
【０１９２】
実施形態７３は、光重合性組成物が、多官能性成分から本質的になる、実施形態４９〜７２のいずれか１つに記載の方法である。
【０１９３】
実施形態７４は、光重合性組成物が、単官能性成分を含まない、実施形態４９〜７３のいずれか１つに記載の方法である。
【０１９４】
実施形態７５は、光重合性組成物が、２５重量％〜５０重量％（両端の値を含む）の少なくとも１種の反応性希釈剤を含む、実施形態４９〜７４のいずれか１つに記載の方法である。
【０１９５】
実施形態７６は、光重合性組成物が、０．０１重量％〜１重量％（両端の値を含む）の吸収調整剤を更に含む、実施形態４９〜７５のいずれか１つに記載の方法である。
【０１９６】
実施形態７７は、光重合性組成物が、０．１［１／ｓ］の剪断速度で４０ｍｍコーンプレート測定システムを使用する磁気ベアリングレオメーターを用いて決定して、４０℃の温度で１０Ｐａ・ｓ以下の粘度を有する、実施形態４９〜７６のいずれか１つに記載の方法である。
【０１９７】
実施形態７８は、少なくとも１種のフィラーを更に含む、実施形態４９〜７７のいずれか１つに記載の方法である。
【０１９８】
実施形態７９は、シリカ、アルミナ、ジルコニア、及び不連続繊維から選択される少なくとも１種のフィラーを更に含む、実施形態４９〜７８のいずれか１つに記載の方法である。
【０１９９】
実施形態８０は、不連続繊維が、炭素、セラミック、ガラス、又はこれらの組み合わせを含む、実施形態７９に記載の方法である。
【０２００】
実施形態８１は、非一時的機械可読媒体である。非一時的機械可読媒体は、物品の３次元モデルを表すデータを有し、３Ｄプリンタとインタフェースする１つ以上のプロセッサによってアクセスされたときに、３Ｄプリンタに物品を作製させる。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤とを含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【０２０１】
実施形態８２は、方法である。方法は、非一時的機械可読媒体から、物品の３Ｄモデルを表すデータを取り出すことと、１つ以上のプロセッサによって、このデータを使用して製造デバイスとインタフェースする３Ｄプリンティングアプリケーションを実行することと、製造デバイスによって、物品の物理的オブジェクトを生成することと、を含む。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【０２０２】
実施形態８３は、実施形態８２に記載の方法を用いて生成された物品である。
【０２０３】
実施形態８４は、歯列矯正物品を含む、実施形態８２に記載の物品である。
【０２０４】
実施形態８５は、方法である。方法は、１つ以上のプロセッサを有する製造デバイスによって、物品の複数の層を規定するデータを含むデジタルオブジェクトを受信することと、付加製造プロセスによる製造デバイスを用いて、デジタルオブジェクトに基づく物品を生成することと、を含む。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【０２０５】
実施形態８６は、付加製造機器が、光重合性組成物を選択的に硬化させて物品を形成する、実施形態８５に記載の方法である。光重合性組成物は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む。光重合性組成物は、光重合性組成物の総重量を基準として、（ｃ）０．１重量％〜５重量％（両端の値を含む）の光開始剤と、（ｄ）存在する場合、０．００１重量％〜１重量％（両端の値を含む）の量の、任意の阻害剤と、を更に含む。物品は、２５％以上の破断伸びを呈する。
【０２０６】
実施形態８７は、物品内に残存する未重合ウレタン成分及び／又は反応性希釈剤を硬化することを更に含む、実施形態８６に記載の方法である。
【０２０７】
実施形態８８は、物品が、歯列矯正物品を含む、実施形態８６又は実施形態８７に記載の方法である。
【０２０８】
実施形態８９は、システムである。システムは、物品の３Ｄモデルを表示するディスプレイと、ユーザーによって選択された３Ｄモデルに応じて、３Ｄプリンタに物品の物理的オブジェクトを作製させる、１つ以上のプロセッサと、を含む。物品は、（ａ）５０重量％〜９０重量％（両端の値を含む）の少なくとも１つのウレタン成分と、（ｂ）５重量％〜５０重量％（両端の値を含む）の少なくとも１種の反応性希釈剤と、を含む光重合性組成物の反応生成物を含む。光重合性組成物は、光重合性組成物の総重量を基準として、（ｃ）０．１重量％〜５重量％（両端の値を含む）の光開始剤と、（ｄ）存在する場合は０．００１重量％〜１重量％（両端の値を含む）の量の、任意の阻害剤と、を更に含む。物品は、２５％以上の破断伸びを呈する。
【実施例】
【０２０９】
本開示の目的及び利点を以下の実施例によって更に例示するが、これらの実施例に記載の特定の材料及びそれらの量並びに他の条件及び詳細は、本開示を不当に限定するものと解釈してはならない。
【０２１０】
例示的組成物の試験
以降の実施例で使用される材料を表１に要約する。
【０２１１】
【表１】
2020528479.tif 000005
【０２１２】
調合樹脂の調製
完全な混合を確保するために、成分を一晩回転混合することによって、以下の表２に列挙した調合に従って樹脂を調製した。
【０２１３】
【表２】
2020528479.tif 000006
【０２１４】
樹脂の粘度
４０℃にて０．１［１／ｓ］の剪断速度で４０ｍｍコーンプレート測定システムを使用するＴＡ  Ｉｎｓｔｒｕｍｅｎｔｓ  ＡＲ−Ｇ２磁気ベアリングレオメーターを用いて、実施例の樹脂の絶対的（例えば、動的）粘度を測定した。２つの複製を測定し、平均値を以下の表３の粘度（単位：Ｐａ・ｓ）として報告した。
【０２１５】
【表３】
2020528479.tif 000007
【０２１６】
キャスト樹脂調合物からのポリマーの物理的特性
表１に示す実施例１（Ｅ−１）調合物をガラスジャー内で混合した。Ｅ−１混合物をローリングミキサー上に置き、均質な混合物を作製した。混合物を脱気し、ＴＨＩＮＫＹプラネタリーミキサー（株式会社シンキー、東京）内で、真空下で２０００ｒｐｍにて９０秒間混合した。次いで、混合物をシリコーンドッグボーン成形型（Ｖ型成形型、ＡＳＴＭ  Ｄ６３８−１０）に注いだ。充填された成形型を２枚のガラス板の間に置き、広域スペクトルＵＶチャンバ（Ｄｙｍａｘ  Ｌｉｇｈｔ  Ｃｕｒｉｎｇ  Ｓｙｓｔｅｍｓ  Ｍｏｄｅｌ  ２０００  Ｆｌｏｏｄ）内で５分間硬化させた。ＡＳＴＭ  Ｄ６３８−１０に従い、試料を離型し、チャンバ内で更に５分間硬化させた。これらのドッグボーンを、５ｋＮのロードセルを有するＩｎｓｉｇｈｔ  ＭＴＳ上で５ｍｍ／分の速度で試験した。５つの複製試料を試験し、平均及び標準偏差を報告する。ＡＳＴＭ  Ｄ６３８−１０に従い、試料の引張強度、引張弾性率及び破断伸びを決定し、以下の表４に示した。
【０２１７】
以降の実施例、Ｅ−２〜Ｅ−８及びＣＥ−１〜ＣＥ−４を同じ方法で作製して（これらの実施例の調合は上記表２に要約されている）、試験した。キャスト試料の試験結果を以下の表４に要約する。
【０２１８】
【表４】
2020528479.tif 000008
【０２１９】
調整樹脂の付加製造
３８５ｎｍ及び約２３ｍＷ／ｃｍ２のパワーのＬＥＤ光源を使用して、Ａｓｉｇａ  Ｐｉｃｏ  ２プリンタで、Ｅ−３及びＥ−７樹脂の調合物を光重合した。ＡＳＴＭ  Ｄ６３８−１０に従うＶ型の引張試験棒を製造した。プリンタの樹脂浴を、光重合の前に３５〜４０℃に加熱し、引張試験棒を製造することができるように粘度を低下させた。使用した設定は、スライス厚＝５０μｍ、バーンイン層＝３、分離速度＝１０ｍｍ／秒、層当たりのスライド数＝１、バーンイン露光時間＝１５．０秒、通常露光時間＝３．１秒であった。次に試験棒をイソプロパノール中で洗浄して未反応樹脂を除去した。次いで、試験棒を、融合ランプ下で、各側で９０分間ずつ後硬化させた。後硬化ドッグボーンを、５ｋＮのロードセルを有するＩｎｓｉｇｈｔ  ＭＴＳ上で５ｍｍ／分の速度で試験した。５つの複製試料を試験し、平均及び標準偏差を報告する。試料の引張強度をＡＳＴＭ  Ｄ６３８−１０に従って決定し、以下の表５に示す。
【０２２０】
【表５】
2020528479.tif 000009
【０２２１】
配合樹脂からのアライナー物品の付加製造
３８５ｎｍ及び約１６ｍＷ／ｃｍ２のパワーのＬＥＤ光源を使用して、Ａｓｉｇａ  Ｐｉｃｏ  ２ＨＤプリンタで、Ｅ−３の調合物を光重合した。アライナーのＳＴＬファイルをソフトウェアにロードし、支持構造を生成した。プリンタの樹脂浴を、光重合の前に３５〜４０℃に加熱し、物品を製造することができるように粘度を低下させた。使用した設定は、スライス厚＝５０μｍ、バーンイン層＝３、分離速度＝１０ｍｍ／秒、層当たりのスライド数＝１、バーンイン露光時間＝１５．０秒、通常露光時間＝３．１秒であった。次に光重合アライナーをイソプロパノール中で洗浄し、未反応樹脂を除去し、次いで各側で９０分間ずつ融合ランプの下で後硬化させた。光重合アライナーは、付加製造部品の精度を示すモデルに適合する。アライナーはまた、許容可能な強度及び可撓性を有していた。
【０２２２】
上記の特許及び特許出願の全てを、参照により本明細書に明示的に援用する。上述の実施形態は本発明を例示するものであり、他の構造もまた可能である。したがって、本発明は、上記に詳細に説明し、添付図面に示した実施形態に限定されるものと見なされるべきではなく、均等物を併せた以下の特許請求の範囲の正当な範囲によってのみ限定されるものである。
【図１】
2020528479.tif 000010
【図２】
2020528479.tif 000011
【図３】
2020528479.tif 000012
【図４】
2020528479.tif 000013
【図５】
2020528479.tif 000014
【図６】
2020528479.tif 000015
【図７】
2020528479.tif 000016
【図８】
2020528479.tif 000017
【図９】
2020528479.tif 000018
【図１０】
2020528479.tif 000019
【国際調査報告】
2020528479.tif 000020
2020528479.tif 000021
2020528479.tif 000022
2020528479.tif 000023
2020528479.tif 000024